(57)【要約】      （修正有）【課題】非共役環状ジエン分子と二官能性の水酸基含有分子とを付加重合させることによって環状構造を主鎖内に有するポリエーテル高分子の提供。【解決手段】下記式〔１〕なるポリエーテル高分子。2010001466.tif 000019Ｒ１は、環骨格を有する単環の構造の基、または環骨格を有する単環の複数個が相互に結合してなる構造の基であるか、Ｒ１の少なくとも１つの環骨格に含まれる２個の隣接しない炭素原子は夫々、Ｒ１に隣接する主鎖中のエーテル結合の酸素原子と結合している、等である。Ｒ２は、炭素原子数２〜２０の脂肪族炭化水素基、炭素原子数４〜２０の脂環式炭化水素基または炭素原子数６〜３０の芳香族炭化水素基を表す。【選択図】なし【特許請求の範囲】
【請求項１】
下式〔１〕で表される重合単位からなるポリエーテル高分子。
【化１】
2010001466.tif 000012
（式中、Ｒ１に関して、（１）Ｒ１は、少なくとも２個が炭素原子である６〜２０個の原子からなる環骨格を有する単環の構造の基、または少なくとも２個が炭素原子である３〜２０個の原子からなる環骨格を有する単環の複数個が相互に結合してなる構造の基であって、（２）Ｒ１の少なくとも１つの環骨格に含まれる２個の隣接しない炭素原子はそれぞれ、Ｒ１に隣接する主鎖中のエーテル結合の酸素原子と結合しており、（３）Ｒ１の少なくとも１つの環骨格に酸素原子が存在する場合、該酸素原子は前記２個の炭素原子のいずれとも結合せず、（４）Ｒ１の少なくとも１つの環骨格内の互いに隣接しない２個の原子は、直接または原子もしくは原子団を介して相互に結合していてもよい。Ｒ２は、炭素原子数２〜２０の脂肪族炭化水素基、炭素原子数４〜２０の脂環式炭化水素基または炭素原子数６〜３０の芳香族炭化水素基を表し、２，２−ジフェニルプロパン−４，４’−ジイルを除く。）
【請求項２】
Ｒ１に係る要件（１）に関して、Ｒ１が、６〜２０個の炭素原子からなる環骨格を有する脂環式炭化水素の単環の構造の基、または３〜２０個の炭素原子からなる環骨格を有する脂環式炭化水素の単環の複数個が相互に結合してなる構造の基である請求項１に記載のポリエーテル高分子。
【請求項３】
Ｒ１が、下式〔２〕または式〔３〕で表される脂環式炭化水素基である請求項１に記載のポリエーテル高分子。
【化２】
2010001466.tif 000013
（式中、Ｒ３〜Ｒ１２はそれぞれ同一または相異なり、水素原子、炭素原子数１〜１０のアルキル基、炭素原子数６〜１８のアリール基、炭素原子数１〜１０のアルコキシ基、炭素原子数１〜１０のアルコキシカルボニル基、炭素原子数１〜１０のアルキルチオ基、炭素原子数６〜１８のアリールチオ基、ニトロ基、シアノ基、ハロゲン原子、または炭素原子数１〜１０のアルキルシリル基を表し、該アルキル基、アルコキシ基、アルコキシカルボニル基、アルキルチオ基、およびアルキルシリル基はそれぞれ、ハロゲン原子またはアリール基で置換されていてもよい。）
【化３】
2010001466.tif 000014
（式中、Ｒ１３〜Ｒ２２はそれぞれ同一または相異なり、水素原子、炭素原子数１〜１０のアルキル基、炭素原子数６〜１８のアリール基、炭素原子数１〜１０のアルコキシ基、炭素原子数１〜１０のアルコキシカルボニル基、炭素原子数１〜１０のアルキルチオ基、炭素原子数６〜１８のアリールチオ基、ニトロ基、シアノ基、ハロゲン原子、または炭素原子数１〜１０のアルキルシリル基を表し、該アルキル基、アルコキシ基、アルコキシカルボニル基、アルキルチオ基、およびアルキルシリル基のそれぞれは、ハロゲン原子またはアリール基で置換されていてもよい。）
【請求項４】
Ｒ１が、２，５−ビシクロ〔２．２．１〕ヘプチレン基または２，６−ビシクロ〔２．２．１〕ヘプチレン基である請求項１に記載のポリエーテル高分子。
【請求項５】
少なくとも１種類の下記の単量体（Ａ）と、少なくとも１種類の下記の単量体（Ｂ）とを金属塩の存在下で共重合させる工程からなる、下式〔１〕で表される重合単位からなるポリエーテル高分子の製造方法。
単量体（Ａ）：少なくとも２個が炭素原子である６〜２０個の原子からなる環骨格を有する単環の非共役環状ジエン化合物（Ａ１）、および／または少なくとも２個が炭素原子である３〜２０個の原子からなる環骨格を有する単環の複数個が相互に結合してなる非共役環状ジエン化合物（Ａ２）
単量体（Ｂ）：２個の炭素原子のそれぞれが水酸基を有する、炭素原子数２〜２０の脂肪族ジオール、炭素原子数３〜２０の脂環式ジオール、および二価フェノールからなる群から選ばれる少なくとも１種の化合物
【化４】
2010001466.tif 000015
（式中、Ｒ１に関して、（１）Ｒ１は、少なくとも２個が炭素原子である６〜２０個の原子からなる環骨格を有する単環の構造の基、または少なくとも２個が炭素原子である３〜２０個の原子からなる環骨格を有する単環の複数個が相互に結合してなる構造の基であって、（２）Ｒ１の少なくとも１つの環骨格に含まれる２個の隣接しない炭素原子はそれぞれ、Ｒ１に隣接する主鎖中のエーテル結合の酸素原子と結合しており、（３）Ｒ１の少なくとも１つの環骨格に酸素原子が存在する場合、該酸素原子は前記２個の炭素原子のいずれとも結合せず、（４）Ｒ１の少なくとも１つの環骨格内の互いに隣接しない２個の原子は、直接または原子もしくは原子団を介して相互に結合していてもよい。Ｒ２は、炭素原子数２〜２０の脂肪族炭化水素基、炭素原子数４〜２０の脂環式炭化水素基または炭素原子数６〜３０の芳香族炭化水素基を表し、２，２−ジフェニルプロパン−４，４’−ジイルを除く。）
【請求項６】
単量体（Ａ）が、下記式〔４〕または式〔５〕で表される化合物である請求項５に記載のポリエーテル高分子の製造方法。
【化５】
2010001466.tif 000016
（式中、Ｒ２３、Ｒ２４、Ｒ２７およびＲ２８はそれぞれ同一または相異なり、水素原子、炭素原子数１〜１０のアルキル基、炭素原子数６〜１８のアリール基、炭素原子数１〜１０のアルコキシ基、炭素原子数１〜１０のアルコキシカルボニル基、炭素原子数１〜１０のアルキルチオ基、炭素原子数６〜１８のアリールチオ基、ニトロ基、シアノ基、ハロゲン原子、または炭素原子数１〜１０のアルキルシリル基を表し、該アルキル基、アルコキシ基、アルコキシカルボニル基、アルキルチオ基およびアルキルシリル基のそれぞれは、ハロゲン原子またはアリール基で置換されていてもよい。Ｒ２５およびＲ２６はそれぞれ同一または相異なり、置換基を有していてもよい炭素原子数１以上の炭化水素基を表し、Ｒ２５、Ｒ２６及びそれらと隣接する合計４個の炭素原子からなる環骨格の原子数は６〜２０であり、Ｒ２５とＲ２６とは直接または原子もしくは原子団を介して結合されていてもよい。）
【化６】
2010001466.tif 000017
（式中、Ｒ２９及びＲ３１はそれぞれ同一または相異なり、少なくとも２個が炭素原子である３〜２０個の原子からなる環骨格と１個の炭素-炭素二重結合とを有する環状炭化水素基を表し、Ｒ３０は、炭素原子、水素原子および窒素原子からなる群から選ばれる２以上の原子からなる架橋基を表し、ｎは０または１を表す。）
【請求項７】
単量体（Ａ）が下式〔６〕で表される化合物である請求項５に記載のポリエーテル高分子の製造方法。
【化７】
2010001466.tif 000018
（式中、Ｒ３２〜Ｒ３９はそれぞれ同一または相異なり、水素原子、炭素原子数１〜１０のアルキル基、炭素原子数６〜１８のアリール基、炭素原子数１〜１０のアルコキシ基、炭素原子数１〜１０のアルコキシカルボニル基、炭素原子数１〜１０のアルキルチオ基、炭素原子数６〜１８のアリールチオ基、ニトロ基、シアノ基、ハロゲン原子、または炭素原子数１〜１０のアルキルシリル基を表し、該アルキル基、アルコキシ基、アルコキシカルボニル基、アルキルチオ基およびアルキルシリル基のそれぞれは、ハロゲン原子またはアリール基で置換されていてもよい。）
【請求項８】
単量体（Ａ）が、ビシクロ〔２．２．１〕ヘプタ−２，５−ジエンである請求項５に記載のポリエーテル高分子の製造方法。
【請求項９】
金属塩が、トリフルオロメタンスルホン酸の金属塩である請求項５に記載のポリエーテル高分子の製造方法。
【発明の詳細な説明】
【技術分野】
【０００１】
本発明は、ポリエーテル高分子およびその製造方法に関するものである。
【背景技術】
【０００２】
ポリエーテル高分子は、繰り返し単位中にエーテル結合を有する高分子として定義でき、これに分類される高分子には様々な特性を有する材料が含まれるが、具体的にはポリエチレングリコールや、工業材料として知られるポリエーテルエーテルケトンなどが挙げられる（非特許文献１）。
そして、エーテル結合と芳香環構造を有するポリエーテルとして、ポリフェニレンエーテル類が知られており、例えば、ポリ（２，６−ジメチル−１，４−フェニレンエーテル）は、熱的性質としてＴｇ以下でも延性を持ち、−２００℃以下でも高い耐衝撃性を持つこと、また、物理的性質として延性のある高強度材料であり、高い熱歪み温度を持っていることが知られている（非特許文献２）。このような高機能を有する材料には入念に設計された反応性モノマーを精密に合成する必要があった。
【先行技術文献】
【非特許文献】
【０００３】
【非特許文献１】高分子大辞典（１０３８頁、平成６年９月２０日発行、発行所  丸善株式会社）
【非特許文献２】高分子大辞典（１０６７頁、平成６年９月２０日発行、発行所  丸善株式会社）
【発明の概要】
【発明が解決しようとする課題】
【０００４】
ポリエーテル高分子が有するエーテル結合、または、エーテル結合に含まれる酸素原子を用いて、ポリエーテル高分子に新たな物性や機能を発現させることが考えられる。すなわち、エーテル結合と新たな構造を有し、新たな物性や機能を発現するポリエーテル高分子が望まれている。
【０００５】
かかる状況において本発明が解決しようとする課題、即ち本発明の目的は、非共役環状ジエン分子と二官能性の水酸基含有分子とを付加重合させることによって環状構造を主鎖内に有するポリエーテル高分子を得ること、またそのための効率のよい製造方法を提供することにある。
【課題を解決するための手段】
【０００６】
本発明は、下式〔１〕で表される重合単位からなるポリエーテル高分子である。
【化１】
2010001466.tif 000002
（式中、Ｒ１に関して、（１）Ｒ１は、少なくとも２個が炭素原子である６〜２０個の原子からなる環骨格を有する単環の構造の基、または少なくとも２個が炭素原子である３〜２０個の原子からなる環骨格を有する単環の複数個が相互に結合してなる構造の基であって、（２）Ｒ１の少なくとも１つの環骨格に含まれる２個の隣接しない炭素原子はそれぞれ、Ｒ１に隣接する主鎖中のエーテル結合の酸素原子と結合しており、（３）Ｒ１の少なくとも１つの環骨格に酸素原子が存在する場合、該酸素原子は前記２個の炭素原子のいずれとも結合せず、（４）Ｒ１の少なくとも１つの環骨格内の互いに隣接しない２個の原子は、直接または原子もしくは原子団を介して相互に結合していてもよい。Ｒ２は、炭素原子数２〜２０の脂肪族炭化水素基、炭素原子数４〜２０の脂環式炭化水素基または炭素原子数６〜３０の芳香族炭化水素基を表し、２，２−ジフェニルプロパン−４，４’−ジイルを除く。）
本発明はまた、少なくとも１種類の下記の単量体（Ａ）と、少なくとも１種類の下記の単量体（Ｂ）とを金属塩の存在下で共重合させる工程からなる、上式〔１〕で表される重合単位からなるポリエーテル高分子の製造方法である。
単量体（Ａ）：少なくとも２個が炭素原子である６〜２０個の原子からなる環骨格を有する単環の非共役環状ジエン化合物（Ａ１）、および／または少なくとも２個が炭素原子である３〜２０個の原子からなる環骨格を有する単環の複数個が相互に結合してなる非共役環状ジエン化合物（Ａ２）
単量体（Ｂ）：２個の炭素原子のそれぞれが水酸基を有する、炭素原子数２〜２０の脂肪族ジオール、炭素原子数３〜２０の脂環式ジオール、および二価フェノールからなる群から選ばれる少なくとも１種の化合物
【発明の効果】
【０００７】
本発明によれば、非共役環状ジエン分子と二官能性の水酸基含有分子とを付加重合させることによって環状構造を主鎖内に有するポリエーテル高分子を得ることができ、またそのための効率のよい製造方法を提供し得る。
【発明を実施するための形態】
【０００８】
本発明のポリエーテル高分子は、下式〔１〕で表される重合単位からなるものである。
【化２】
2010001466.tif 000003
（式中、Ｒ１に関して、（１）Ｒ１は、少なくとも２個が炭素原子である６〜２０個の原子からなる環骨格を有する単環の構造の基、または少なくとも２個が炭素原子である３〜２０個の原子からなる環骨格を有する単環の複数個が相互に結合してなる構造の基であって、（２）Ｒ１の少なくとも１つの環骨格に含まれる２個の隣接しない炭素原子はそれぞれ、Ｒ１に隣接する主鎖中のエーテル結合の酸素原子と結合しており、（３）Ｒ１の少なくとも１つの環骨格に酸素原子が存在する場合、該酸素原子は前記２個の炭素原子のいずれとも結合せず、（４）Ｒ１の少なくとも１つの環骨格内の互いに隣接しない２個の原子は、直接または原子もしくは原子団を介して相互に結合していてもよい。Ｒ２は、炭素原子数２〜２０の脂肪族炭化水素基、炭素原子数４〜２０の脂環式炭化水素基または炭素原子数６〜３０の芳香族炭化水素基を表し、２，２−ジフェニルプロパン−４，４’−ジイルを除く。）
【０００９】
Ｒ１およびＲ２における単環の構造の基、脂肪族炭化水素基、脂環式炭化水素基および芳香族炭化水素基は、置換基を有していてもよい。
【００１０】
式〔１〕におけるＲ１として、１，３−シクロヘキシレン基、１，４−シクロヘキシレン基、１，３−シクロオクチレン基、１，４−シクロオクチレン基、１，５−シクロオクチレン基、１，３−シクロデシレン基、１，４−シクロデシレン基、１，５−シクロデシレン基、１，６−シクロデシレン基、１，３−シクロドデシレン基、１，４−シクロドデシレン基、１，５−シクロドデシレン基、１，６−シクロドデシレン基、１，７−シクロドデシレン基、１，３−シクロテトラデシレン基、１，４−シクロテトラデシレン基、１，５−シクロテトラデシレン基、１，６−シクロテトラデシレン基、１，７−シクロテトラデシレン基、１，８−シクロテトラデシレン基、１，３−シクロヘキサデシレン基、１，４−シクロヘキサデシレン基、１，５−シクロヘキサデシレン基、１，６−シクロヘキサデシレン基、１，７−シクロヘキサデシレン基、１，８−シクロヘキサデシレン基、１，９−シクロヘキサデシレン基、１，３−シクロオクタデシレン基、１，４−シクロオクタデシレン基、１，５−シクロオクタデシレン基、１，６−シクロオクタデシレン基、１，７−シクロオクタデシレン基、１，８−シクロオクタデシレン基、１，９−シクロオクタデシレン基、１，１０−シクロオクタデシレン基、１，３−シクロイコシレン基、１，４−シクロイコシレン基、１，５−シクロイコシレン基、１，６−シクロイコシレン基、１，７−シクロイコシレン基、１，８−シクロイコシレン基、１，９−シクロイコシレン基、１，１０−シクロイコシレン基、１，１１−シクロイコシレン基、
【００１１】
２−メチル−１，４−シクロヘキシレン基、２−エチル−１，４−シクロヘキシレン基、２−プロピル−１，４−シクロヘキシレン基、２−ブチル−１，４−シクロヘキシレン基、２−ペンチル−１，４−シクロヘキシレン基、２−ヘキシル−１，４−シクロヘキシレン基、２−ヘプチル−１，４−シクロヘキシレン基、２−オクチル−１，４−シクロヘキシレン基、２−ノニル−１，４−シクロヘキシレン基、２−デシル−１，４−シクロヘキシレン基、２−（ｔｅｒｔ−ブチル）−１，４−シクロヘキシレン基、２，５−ジメチル−１，４−シクロヘキシレン基、２，５−ジエチル−１，４−シクロヘキシレン基、２，５−ジプロピル−１，４−シクロヘキシレン基、２，５−ジブチル−１，４−シクロヘキシレン基、２，５−ジペンチル−１，４−シクロヘキシレン基、２，５−ジヘキシル−１，４−シクロヘキシレン基、２，５−ジヘプチル−１，４−シクロヘキシレン基、２，５−ジオクチル−１，４−シクロヘキシレン基、２，５−ジノニル−１，４−シクロヘキシレン基、２，５−ジデシル−１，４−シクロヘキシレン基、２，５−ビス（ｔｅｒｔ−ブチル）−１，４−シクロヘキシレン基、
【００１２】
２−フルオロメチル−１，４−シクロヘキシレン基、２−ジフルオロメチル−１，４−シクロヘキシレン基、２−トリフルオロメチル−１，４−シクロヘキシレン基、２−クロロメチル−１，４−シクロヘキシレン基、２−ジクロロメチル−１，４−シクロヘキシレン基、２−トリクロロメチル−１，４−シクロヘキシレン基、２−ブロモメチル−１，４−シクロヘキシレン基、２−ジブロモメチル−１，４−シクロヘキシレン基、２−トリブロモメチル−１，４−シクロヘキシレン基、２，５−ビス（フルオロメチル）−１，４−シクロヘキシレン基、２，５−ビス（ジフルオロメチル）−１，４−シクロヘキシレン基、２，５−ビス（トリフルオロメチル）−１，４−シクロヘキシレン基、２，５−ビス（クロロメチル）−１，４−シクロヘキシレン基、２，５−ビス（ジクロロメチル）−１，４−シクロヘキシレン基、２，５−ビス（トリクロロメチル）−１，４−シクロヘキシレン基、２，５−ビス（ブロモメチル）−１，４−シクロヘキシレン基、２，５−ビス（ジブロモメチル）−１，４−シクロヘキシレン基、２，５−ビス（トリブロモメチル）−１，４−シクロヘキシレン基、
【００１３】
２−（１−フルオロエチル）−１，４−シクロヘキシレン基、２−（２−フルオロエチル）−１，４−シクロヘキシレン基、２−（１，２−ジフルオロエチル）−１，４−シクロヘキシレン基、２−（１，１，２，２，２−ペンタフルオロエチル）−１，４−シクロヘキシレン基、２−（１−フルオロブチル）−１，４−シクロヘキシレン基、２−（２−フルオロブチル）−１，４−シクロヘキシレン基、２−（１，２，３，４−テトラフルオロブチル）−１，４−シクロヘキシレン基、２−（１，１，２，２，３，３，４，４，４−デカフルオロブチル）−１，４−シクロヘキシレン基、２−（１−クロロエチル）−１，４−シクロヘキシレン基、２−（２−クロロエチル）−１，４−シクロヘキシレン基、２−（１，２−ジクロロエチル）−１，４−シクロヘキシレン基、２−（１，１，２，２，２−ペンタクロロエチル）−１，４−シクロヘキシレン基、２−（１−クロロブチル）−１，４−シクロヘキシレン基、２−（２−クロロブチル）−１，４−シクロヘキシレン基、２−（１，２，３，４−テトラクロロブチル）−１，４−シクロヘキシレン基、２−（１，１，２，２，３，３，４，４，４−デカクロロブチル）−１，４−シクロヘキシレン基、２−（１−ブロモエチル）−１，４−シクロヘキシレン基、２−（２−ブロモエチル）−１，４−シクロヘキシレン基、２−（１，２−ジブロモエチル）−１，４−シクロヘキシレン基、２−（１，１，２，２，２−ペンタブロモエチル）−１，４−シクロヘキシレン基、２−（１−ブロモブチル）−１，４−シクロヘキシレン基、２−（２−ブロモブチル）−１，４−シクロヘキシレン基、２−（１，２，３，４−テトラブロモブチル）−１，４−シクロヘキシレン基、２−（１，１，２，２，３，３，４，４，４−デカブロモブチル）−１，４−シクロヘキシレン基、２，５−ビス（１−フルオロエチル）−１，４−シクロヘキシレン基、２，５−ビス（２−フルオロエチル）−１，４−シクロヘキシレン基、２，５−ビス（１，２−ジフルオロエチル）−１，４−シクロヘキシレン基、２，５−ビス（１，１，２，２，２−ペンタフルオロエチル）−１，４−シクロヘキシレン基、２，５−ビス（１−フルオロブチル）−１，４−シクロヘキシレン基、２，５−ビス（２−フルオロブチル）−１，４−シクロヘキシレン基、２，５−ビス（１，２，３，４−テトラフルオロブチル）−１，４−シクロヘキシレン基、２，５−ビス（１，１，２，２，３，３，４，４，４−デカフルオロブチル）−１，４−シクロヘキシレン基、２，５−ビス（１−クロロエチル）−１，４−シクロヘキシレン基、２，５−ビス（２−クロロエチル）−１，４−シクロヘキシレン基、２，５−ビス（１，２−ジクロロエチル）−１，４−シクロヘキシレン基、２，５−ビス（１，１，２，２，２−ペンタクロロエチル）−１，４−シクロヘキシレン基、２，５−ビス（１−クロロブチル）−１，４−シクロヘキシレン基、２，５−ビス（２−クロロブチル）−１，４−シクロヘキシレン基、２，５−ビス（１，２，３，４−テトラクロロブチル）−１，４−シクロヘキシレン基、２，５−ビス（１，１，２，２，３，３，４，４，４−デカクロロブチル）−１，４−シクロヘキシレン基、２，５−ビス（１−ブロモエチル）−１，４−シクロヘキシレン基、２，５−ビス（２−ブロモエチル）−１，４−シクロヘキシレン基、２，５−ビス（１，２−ジブロモエチル）−１，４−シクロヘキシレン基、２，５−ビス（１，１，２，２，２−ペンタブロモエチル）−１，４−シクロヘキシレン基、２，５−ビス（１−ブロモブチル）−１，４−シクロヘキシレン基、２，５−ビス（２−ブロモブチル）−１，４−シクロヘキシレン基、２，５−ビス（１，２，３，４−テトラブロモブチル）−１，４−シクロヘキシレン基、２，５−ビス（１，１，２，２，３，３，４，４，４−デカブロモブチル）−１，４−シクロヘキシレン基、
【００１４】
２−フェニル−１，４−シクロヘキシレン基、２，５−ジフェニル−１，４−シクロヘキシレン基、２−ベンジル−１，４−シクロヘキシレン基、２，５−ジベンジル−１，４−シクロヘキシレン基、２−（４−メチルフェニル）−１，４−シクロヘキシレン基、２，５−ビス（４−メチルフェニル）−１，４−シクロヘキシレン基、
【００１５】
２−メチルオキシ−１，４−シクロヘキシレン基、２−エチルオキシ−１，４−シクロヘキシレン基、２−プロピルオキシ−１，４−シクロヘキシレン基、２−ブチルオキシ−１，４−シクロヘキシレン基、２−ペンチルオキシ−１，４−シクロヘキシレン基、２−ヘキシルオキシ−１，４−シクロヘキシレン基、２−ヘプチルオキシ−１，４−シクロヘキシレン基、２−オクチルオキシ−１，４−シクロヘキシレン基、２−ノニルオキシ−１，４−シクロヘキシレン基、２−デシルオキシ−１，４−シクロヘキシレン基、２−（ｔｅｒｔ−ブチルオキシ−）−１，４−シクロヘキシレン基、２，５−ビス（メチルオキシ）−１，４−シクロヘキシレン基、２，５−ビス（エチルオキシ）−１，４−シクロヘキシレン基、２，５−ビス（プロピルオキシ）−１，４−シクロヘキシレン基、２，５−ビス（ブチルオキシ）−１，４−シクロヘキシレン基、２，５−ビス（ペンチルオキシ）−１，４−シクロヘキシレン基、２，５−ビス（ヘキシルオキシ）−１，４−シクロヘキシレン基、２，５−ビス（ヘプチルオキシ）−１，４−シクロヘキシレン基、２，５−ビス（オクチルオキシ）−１，４−シクロヘキシレン基、２，５−ビス（ノニルオキシ）−１，４−シクロヘキシレン基、２，５−ビス（デシルオキシ）−１，４−シクロヘキシレン基、２，５−ビス（ｔｅｒｔ−ブチルオキシ）−１，４−シクロヘキシレン基、
【００１６】
２−メチルチオ−１，４−シクロヘキシレン基、２−エチルチオ−１，４−シクロヘキシレン基、２−プロピルチオ−１，４−シクロヘキシレン基、２−ブチルチオ−１，４−シクロヘキシレン基、２−ペンチルチオ−１，４−シクロヘキシレン基、２−ヘキシルチオ−１，４−シクロヘキシレン基、２−ヘプチルチオ−１，４−シクロヘキシレン基、２−オクチルチオ−１，４−シクロヘキシレン基、２−ノニルチオ−１，４−シクロヘキシレン基、２−デシルチオ−１，４−シクロヘキシレン基、２−（ｔｅｒｔ−ブチルチオ）−１，４−シクロヘキシレン基、２，５−ビス（メチルチオ）−１，４−シクロヘキシレン基、２，５−ビス（エチルチオ）−１，４−シクロヘキシレン基、２，５−ビス（プロピルチオ）−１，４−シクロヘキシレン基、２，５−ビス（ブチルチオ）−１，４−シクロヘキシレン基、２，５−ビス（ペンチルチオ）−１，４−シクロヘキシレン基、２，５−ビス（ヘキシルチオ）−１，４−シクロヘキシレン基、２，５−ビス（ヘプチルチオ）−１，４−シクロヘキシレン基、２，５−ビス（オクチルチオ）−１，４−シクロヘキシレン基、２，５−ビス（ノニルチオ）−１，４−シクロヘキシレン基、２，５−ビス（デシルチオ）−１，４−シクロヘキシレン基、２，５−ビス（ｔｅｒｔ−ブチルチオ）−１，４−シクロヘキシレン基、２−フェニルチオ−１，４−シクロヘキシレン基、２，５−ビス（フェニルチオ）−１，４−シクロヘキシレン基、２−（４−メチルフェニルチオ）−１，４−シクロヘキシレン基、２，５−ビス（４−メチルフェニルチオ）−１，４−シクロヘキシレン基、
【００１７】
２−ニトロ−１，４−シクロヘキシレン基、２，５−ジニトロ−１，４−シクロヘキシレン基、２−シアノ−１，４−シクロヘキシレン基、２，５−ジシアノ−１，４−シクロヘキシレン基、２−フルオロ−１，４−シクロヘキシレン基、２，５−ジフルオロ−１，４−シクロヘキシレン基、２−クロロ−１，４−シクロヘキシレン基、２，５−ジクロロ−１，４−シクロヘキシレン基、２−ブロモ−１，４−シクロヘキシレン基、２，５−ジブロモ−１，４−シクロヘキシレン基、
【００１８】
２−メチルシリル−１，４−シクロヘキシレン基、２−エチルシリル−１，４−シクロヘキシレン基、２−プロピルシリル−１，４−シクロヘキシレン基、２−ブチルシリル−１，４−シクロヘキシレン基、２−ペンチルシリル−１，４−シクロヘキシレン基、２−ヘキシルシリル−１，４−シクロヘキシレン基、２−ヘプチルシリル−１，４−シクロヘキシレン基、２−オクチルシリル−１，４−シクロヘキシレン基、２−ノニルシリル−１，４−シクロヘキシレン基、２−デシルシリル−１，４−シクロヘキシレン基、２−（ｔｅｒｔ−ブチルシリル）−１，４−シクロヘキシレン基、２，５−ビス（メチルシリル）−１，４−シクロヘキシレン基、２，５−ビス（エチルシリル）−１，４−シクロヘキシレン基、２，５−ビス（プロピルシリル）−１，４−シクロヘキシレン基、２，５−ビス（ブチルシリル）−１，４−シクロヘキシレン基、２，５−ビス（ペンチルシリル）−１，４−シクロヘキシレン基、２，５−ビス（ヘキシルシリル）−１，４−シクロヘキシレン基、２，５−ビス（ヘプチルシリル）−１，４−シクロヘキシレン基、２，５−ビス（オクチルシリル）−１，４−シクロヘキシレン基、２，５−ビス（ノニルシリル）−１，４−シクロヘキシレン基、２，５−ビス（デシルシリル）−１，４−シクロヘキシレン基、２，５−ビス（ｔｅｒｔ−ブチルシリル）−１，４−シクロヘキシレン基、
【００１９】
１−オキサ−３，５−シクロヘキシレン基、１−オキサ−３，７−シクロオクチレン基、１−オキサ−４，９−シクロデシレン基、１−オキサ−５，１１−シクロドデシレン基、１−オキサ−６，１３−シクロテトラデシレン基、１−オキサ−７，１５−シクロヘキサデシレン基、１−オキサ−８，１７−シクロオクタデシレン基、１−オキサ−９，１９−シクロイコシレン基、１，６−ジオキサ−３，８−シクロデシレン基、１−チオ−３，５−シクロヘキシレン基、１−チオ−３，７−シクロオクチレン基、１−チオ−４，９−シクロデシレン基、１−チオ−５，１１−シクロドデシレン基、１−チオ−６，１３−シクロテトラデシレン基、１−チオ−７，１５−シクロヘキサデシレン基、１−チオ−８，１７−シクロオクタデシレン基、１−チオ−９，１９−シクロイコシレン基、および１，６−ジチオ−３，８−シクロデシレン基のような単環の構造の基；
【００２０】
ならびに、メチレンビス（１，２−シクロプロピレン）基、メチレンビス（１，３−シクロペンチレン）基、メチレンビス（１，４−シクロヘプチレン）基、メチレンビス（５，１−シクロノニレン）基、メチレンビス（６，１−シクロウンデシレン）基、メチレンビス（７，１−シクロトリデシレン）基、メチレンビス（８，１−シクロペンタデシレン）基、メチレンビス（９，１−シクロヘプタデシレン）基、メチレンビス（１０，１−シクロノナデシレン）基、１，２−エチレンビス（１，２−シクロプロピレン）基、１，２−エチレンビス（１，３−シクロペンチレン）基、１，２−エチレンビス（１，４−シクロヘプチレン）基、１，２−エチレンビス（５，１−シクロノニレン）基、１，２−エチレンビス（６，１−シクロウンデシレン）基、１，２−エチレンビス（７，１−シクロトリデシレン）基、１，２−エチレンビス（８，１−シクロペンタデシレン）基、１，２−エチレンビス（９，１−シクロヘプタデシレン）基、１，２−エチレンビス（１０，１−シクロノナデシレン）基、１，３−プロピレンビス（１，２−シクロプロピレン）基、１，３−プロピレンビス（１，３−シクロペンチレン）基、１，３−プロピレンビス（１，４−シクロヘプチレン）基、１，３−プロピレンビス（５，１−シクロノニレン）基、１，３−プロピレンビス（６，１−シクロウンデシレン）基、１，３−プロピレンビス（７，１−シクロトリデシレン）基、１，３−プロピレンビス（８，１−シクロペンタデシレン）基、１，３−プロピレンビス（９，１−シクロヘプタデシレン）基、１，３−プロピレンビス（１０，１−シクロノナデシレン）基、２−メチル−１，３−プロピレンビス（１，２−シクロプロピレン）基、２−メチル−１，３−プロピレンビス（１，３−シクロペンチレン）基、２−メチル−１，３−プロピレンビス（１，４−シクロヘプチレン）基、２−メチル−１，３−プロピレンビス（５，１−シクロノニレン）基、２−メチル−１，３−プロピレンビス（６，１−シクロウンデシレン）基、２−メチル−１，３−プロピレンビス（７，１−シクロトリデシレン）基、２−メチル−１，３−プロピレンビス（８，１−シクロペンタデシレン）基、２−メチル−１，３−プロピレンビス（９，１−シクロヘプタデシレン）基、２−メチル−１，３−プロピレンビス（１０，１−シクロノナデシレン）基、
【００２１】
２，５−ビシクロ〔２．２．１〕ヘプチレン基、２，６−ビシクロ〔２．２．１〕ヘプチレン基、７，７−ジメチル−２，５−ビシクロ〔２．２．１〕ヘプチレン基、７，７−ジクロロ−２，５−ビシクロ〔２．２．１〕ヘプチレン基、２，５−ビシクロ〔３．２．２〕ノニレン基、２，６−ビシクロ〔２．２．２〕ノニレン基、２，５−ビシクロ〔４．３．２〕ウンデシレン基、２，６−ビシクロ〔４．３．２〕ウンデシレン基、２，５−ビシクロ〔４．４．３〕トリデシレン基、２，６−ビシクロ〔４．４．３〕トリデシレン基、２，５−ビシクロ〔５．４．４〕ペンタデシレン基、２，６−ビシクロ〔５．４．４〕ペンタデシレン基、２，５−ビシクロ〔５．５．５〕ヘプタデシレン基、２，６−ビシクロ〔５．５．５〕ヘプタデシレン基、２，５−ビシクロ〔６．６．５〕ノナデシレン基、および２，６−ビシクロ〔６．６．５〕ノナデシレン基のような単環の複数個が相互に結合してなる構造の基を例示することができる。これらの基に例示されるＲ１は、置換基を有していてもよい。
【００２２】
式〔１〕におけるＲ２として、エチレン基、プロピレン基、ブチレン基、ペンチレン基、ヘキシレン基、オクチレン基、デシレン基、ウンデシレン基、ドデシレン基、トリデシレン基、テトラデシレン基、ペンタデシレン基、ヘキサデシレン基、ヘプタデシレン基、オクタデシレン基、ノナデシレン基、イコシレン基、２−メチルプロピレン基、３，３−ジメチルペンチレン基、３−フルオロヘキシレン基、３，３−ジクロロヘキシレン基、３，４，５−トリブロモヘキシレン基、４−フェニルヘプチレン基、４−メトキシヘプチレン基、４−エトキシカルボニルオクチレン基、４−プロピルチオデシレン基、５−ニトロドデシレン基、７−シアノヘキサデシレン基、および８−エチルシリルオクタデシレン基のような脂肪族炭化水素基；１，２−シクロヘキシレン基、１，３−シクロヘキシレン基、および１，４−シクロヘキシレン基のような脂環族炭化水素基；ならびに１，２−フェニレン基、１，３−フェニレン基、１，４−フェニレン基、１，２−キシリレン基、１，３−キシリレン基、および１，４−キシリレン基のような芳香族炭化水素基を例示することができる。これらの基に例示されるＲ２は、炭素原子数１〜１０のアルキル基、炭素原子数６〜１８のアリール基、炭素原子数１〜１０のアルコキシ基、炭素原子数１〜１０のアルコキシカルボニル基、炭素原子数１〜１０のアルキルチオ基、炭素原子数６〜１８のアリールチオ基、ニトロ基、シアノ基、ハロゲン原子、および炭素原子数１〜１０のアルキルシリル基からなる群から選ばれる少なくとも１個の置換基を有していてもよく、該群中のアルキル基、アルコキシ基、アルコキシカルボニル基、アルキルチオ基、およびアルキルシリル基はそれぞれ、ハロゲン原子またはアリール基で置換されていてもよい。
【００２３】
本発明におけるポリエーテルの一次構造は、Ｒ１なる２価の基と、Ｒ２なる２価の基とがエーテル結合を介して交互に結合された構造である。ポリエーテル中の複数個のＲ１は相互に同じか異なり、同様に、ポリエーテル中の複数個のＲ２は相互に同じか異なる。複数個のＲ１が相互に同じであるポリエーテルは、後記の単量体（Ａ）として１種類の化合物を使用するときに得られ、複数個のＲ１が相互に異なるポリエーテルは、後記の単量体（Ａ）として２種類以上の化合物を使用するときに得られる。同様に、複数個のＲ２が相互に同じであるポリエーテルは、後記の単量体（Ｂ）として１種類の化合物を使用するときに得られ、複数個のＲ２が相互に異なるポリエーテルは、後記の単量体（Ｂ）として２種類以上の化合物を使用するときに得られる。
【００２４】
本発明のポリエーテル高分子として、後記の「好ましいポリエーテル高分子」、「より好ましいポリエーテル高分子」および「さらに好ましいポリエーテル高分子」としてそれぞれ例示したポリエーテル高分子の他に、以下のポリエーテル高分子を例示することができる。
【００２５】
ポリ（オキシ−１−オキサ−３，５−シクロヘキシレン−オキシ−エチレン）、ポリ（オキシ−１−オキサ−３，５−シクロヘキシレン−オキシ−ブチレン）、ポリ（オキシ−１−オキサ−３，５−シクロヘキシレン−オキシ−ヘキシレン）、ポリ（オキシ−１−オキサ−３，５−シクロヘキシレン−オキシ−デシレン）、ポリ（オキシ−１−オキサ−３，５−シクロヘキシレン−オキシ−ドデシレン）、ポリ（オキシ−１−オキサ−３，５−シクロヘキシレン−オキシ−テトラデシレン）、ポリ（オキシ−１−オキサ−３，５−シクロヘキシレン−オキシ−ヘキサデシレン）、ポリ（オキシ−１−オキサ−３，５−シクロヘキシレン−オキシ−オクタデシレン）、ポリ（オキシ−１−オキサ−３，５−シクロヘキシレン−オキシ−イコシレン）、ポリ（オキシ−１−オキサ−３，５−シクロヘキシレン−オキシ−３，３−ジメチルペンチレン）、ポリ（オキシ−１−オキサ−３，５−シクロヘキシレン−オキシ−３，３−ジクロロヘキシレン）、ポリ（オキシ−１−オキサ−３，５−シクロヘキシレン−オキシ−４−フェニルヘプチレン）、ポリ（オキシ−１−オキサ−３，５−シクロヘキシレン−オキシ−４−エトキシカルボニルオクチレン）、ポリ（オキシ−１−オキサ−３，５−シクロヘキシレン−オキシ−５−ニトロドデシレン）、ポリ（オキシ−１−オキサ−３，５−シクロヘキシレン−オキシ−７−シアノヘキサデシレン）、ポリ（オキシ−１−オキサ−３，５−シクロヘキシレン−オキシ−１，２−シクロヘキシレン）、ポリ（オキシ−１−オキサ−３，５−シクロヘキシレン−オキシ−１，２−フェニレン）、ポリ（オキシ−１−オキサ−３，５−シクロヘキシレン−オキシ−１，３−フェニレン）、ポリ（オキシ−１−オキサ−３，５−シクロヘキシレン−オキシ−１，４−フェニレン）、ポリ（オキシ−１−オキサ−３，５−シクロヘキシレン−オキシ−１，２−キシリレン）、ポリ（オキシ−１−オキサ−３，５−シクロヘキシレン−オキシ−１，３−キシリレン）、ポリ（オキシ−１−オキサ−３，５−シクロヘキシレン−オキシ−１，４−キシリレン）、
【００２６】
ポリ（オキシ−１−オキサ−４，９−シクロデシレン−オキシ−エチレン）、ポリ（オキシ−１−オキサ−４，９−シクロデシレン−オキシ−ブチレン）、ポリ（オキシ−１−オキサ−４，９−シクロデシレン−オキシ−ヘキシレン）、ポリ（オキシ−１−オキサ−４，９−シクロデシレン−オキシ−デシレン）、ポリ（オキシ−１−オキサ−４，９−シクロデシレン−オキシ−ドデシレン）、ポリ（オキシ−１−オキサ−４，９−シクロデシレン−オキシ−テトラデシレン）、ポリ（オキシ−１−オキサ−４，９−シクロデシレン−オキシ−ヘキサデシレン）、ポリ（オキシ−１−オキサ−４，９−シクロデシレン−オキシ−オクタデシレン）、ポリ（オキシ−１−オキサ−４，９−シクロデシレン−オキシ−イコシレン）、ポリ（オキシ−１−オキサ−４，９−シクロデシレン−オキシ−３，３−ジメチルペンチレン）、ポリ（オキシ−１−オキサ−４，９−シクロデシレン−オキシ−３，３−ジクロロヘキシレン）、ポリ（オキシ−１−オキサ−４，９−シクロデシレン−オキシ−４−フェニルヘプチレン）、ポリ（オキシ−１−オキサ−４，９−シクロデシレン−オキシ−４−エトキシカルボニルオクチレン）、ポリ（オキシ−１−オキサ−４，９−シクロデシレン−オキシ−５−ニトロドデシレン）、ポリ（オキシ−１−オキサ−４，９−シクロデシレン−オキシ−７−シアノヘキサデシレン）、ポリ（オキシ−１−オキサ−４，９−シクロデシレン−オキシ−１，２−シクロヘキシレン）、ポリ（オキシ−１−オキサ−４，９−シクロデシレン−オキシ−１，２−フェニレン）、ポリ（オキシ−１−オキサ−４，９−シクロデシレン−オキシ−１，３−フェニレン）、ポリ（オキシ−１−オキサ−４，９−シクロデシレン−オキシ−１，４−フェニレン）、ポリ（オキシ−１−オキサ−４，９−シクロデシレン−オキシ−１，２−キシリレン）、ポリ（オキシ−１−オキサ−４，９−シクロデシレン−オキシ−１，３−キシリレン）、ポリ（オキシ−１−オキサ−４，９−シクロデシレン−オキシ−１，４−キシリレン）、
【００２７】
ポリ（オキシ−１−オキサ−６，１３−シクロテトラデシレン−オキシ−エチレン）、ポリ（オキシ−１−オキサ−６，１３−シクロテトラデシレン−オキシ−ブチレン）、ポリ（オキシ−１−オキサ−６，１３−シクロテトラデシレン−オキシ−ヘキシレン）、ポリ（オキシ−１−オキサ−６，１３−シクロテトラデシレン−オキシ−デシレン）、ポリ（オキシ−１−オキサ−６，１３−シクロテトラデシレン−オキシ−ドデシレン）、ポリ（オキシ−１−オキサ−６，１３−シクロテトラデシレン−オキシ−テトラデシレン）、ポリ（オキシ−１−オキサ−６，１３−シクロテトラデシレン−オキシ−ヘキサデシレン）、ポリ（オキシ−１−オキサ−６，１３−シクロテトラデシレン−オキシ−オクタデシレン）、ポリ（オキシ−１−オキサ−６，１３−シクロテトラデシレン−オキシ−イコシレン）、ポリ（オキシ−１−オキサ−６，１３−シクロテトラデシレン−オキシ−３，３−ジメチルペンチレン）、ポリ（オキシ−１−オキサ−６，１３−シクロテトラデシレン−オキシ−３，３−ジクロロヘキシレン）、ポリ（オキシ−１−オキサ−６，１３−シクロテトラデシレン−オキシ−４−フェニルヘプチレン）、ポリ（オキシ−１−オキサ−６，１３−シクロテトラデシレン−オキシ−４−エトキシカルボニルオクチレン）、ポリ（オキシ−１−オキサ−６，１３−シクロテトラデシレン−オキシ−５−ニトロドデシレン）、ポリ（オキシ−１−オキサ−６，１３−シクロテトラデシレン−オキシ−７−シアノヘキサデシレン）、ポリ（オキシ−１−オキサ−６，１３−シクロテトラデシレン−オキシ−１，２−シクロヘキシレン）、ポリ（オキシ−１−オキサ−６，１３−シクロテトラデシレン−オキシ−１，２−フェニレン）、ポリ（オキシ−１−オキサ−６，１３−シクロテトラデシレン−オキシ−１，３−フェニレン）、ポリ（オキシ−１−オキサ−６，１３−シクロテトラデシレン−オキシ−１，４−フェニレン）、ポリ（オキシ−１−オキサ−６，１３−シクロテトラデシレン−オキシ−１，２−キシリレン）、ポリ（オキシ−１−オキサ−６，１３−シクロテトラデシレン−オキシ−１，３−キシリレン）、ポリ（オキシ−１−オキサ−６，１３−シクロテトラデシレン−オキシ−１，４−キシリレン）、
【００２８】
ポリ（オキシ−１，６−ジオキサ−３，８−シクロデシレン−オキシ−エチレン）、ポリ（オキシ−１，６−ジオキサ−３，８−シクロデシレン−オキシ−ブチレン）、ポリ（オキシ−１，６−ジオキサ−３，８−シクロデシレン−オキシ−ヘキシレン）、ポリ（オキシ−１，６−ジオキサ−３，８−シクロデシレン−オキシ−デシレン）、ポリ（オキシ−１，６−ジオキサ−３，８−シクロデシレン−オキシ−ドデシレン）、ポリ（オキシ−１，６−ジオキサ−３，８−シクロデシレン−オキシ−テトラデシレン）、ポリ（オキシ−１，６−ジオキサ−３，８−シクロデシレン−オキシ−ヘキサデシレン）、ポリ（オキシ−１，６−ジオキサ−３，８−シクロデシレン−オキシ−オクタデシレン）、ポリ（オキシ−１，６−ジオキサ−３，８−シクロデシレン−オキシ−イコシレン）、ポリ（オキシ−１，６−ジオキサ−３，８−シクロデシレン−オキシ−３，３−ジメチルペンチレン）、ポリ（オキシ−１，６−ジオキサ−３，８−シクロデシレン−オキシ−３，３−ジクロロヘキシレン）、ポリ（オキシ−１，６−ジオキサ−３，８−シクロデシレン−オキシ−４−フェニルヘプチレン）、ポリ（オキシ−１，６−ジオキサ−３，８−シクロデシレン−オキシ−４−エトキシカルボニルオクチレン）、ポリ（オキシ−１，６−ジオキサ−３，８−シクロデシレン−オキシ−５−ニトロドデシレン）、ポリ（オキシ−１，６−ジオキサ−３，８−シクロデシレン−オキシ−７−シアノヘキサデシレン）、ポリ（オキシ−１，６−ジオキサ−３，８−シクロデシレン−オキシ−１，２−シクロヘキシレン）、ポリ（オキシ−１，６−ジオキサ−３，８−シクロデシレン−オキシ−１，２−フェニレン）、ポリ（オキシ−１，６−ジオキサ−３，８−シクロデシレン−オキシ−１，３−フェニレン）、ポリ（オキシ−１，６−ジオキサ−３，８−シクロデシレン−オキシ−１，４−フェニレン）、ポリ（オキシ−１，６−ジオキサ−３，８−シクロデシレン−オキシ−１，２−キシリレン）、ポリ（オキシ−１，６−ジオキサ−３，８−シクロデシレン−オキシ−１，３−キシリレン）、ポリ（オキシ−１，６−ジオキサ−３，８−シクロデシレン−オキシ−１，４−キシリレン）、
【００２９】
ポリ（オキシ−１−チオ−３，７−シクロオクチレン−オキシ−エチレン）、ポリ（オキシ−１−チオ−３，７−シクロオクチレン−オキシ−ブチレン）、ポリ（オキシ−１−チオ−３，７−シクロオクチレン−オキシ−ヘキシレン）、ポリ（オキシ−１−チオ−３，７−シクロオクチレン−オキシ−デシレン）、ポリ（オキシ−１−チオ−３，７−シクロオクチレン−オキシ−ドデシレン）、ポリ（オキシ−１−チオ−３，７−シクロオクチレン−オキシ−テトラデシレン）、ポリ（オキシ−１−チオ−３，７−シクロオクチレン−オキシ−ヘキサデシレン）、ポリ（オキシ−１−チオ−３，７−シクロオクチレン−オキシ−オクタデシレン）、ポリ（オキシ−１−チオ−３，７−シクロオクチレン−オキシ−イコシレン）、ポリ（オキシ−１−チオ−３，７−シクロオクチレン−オキシ−３，３−ジメチルペンチレン）、ポリ（オキシ−１−チオ−３，７−シクロオクチレン−オキシ−３，３−ジクロロヘキシレン）、ポリ（オキシ−１−チオ−３，７−シクロオクチレン−オキシ−４−フェニルヘプチレン）、ポリ（オキシ−１−チオ−３，７−シクロオクチレン−オキシ−４−エトキシカルボニルオクチレン）、ポリ（オキシ−１−チオ−３，７−シクロオクチレン−オキシ−５−ニトロドデシレン）、ポリ（オキシ−１−チオ−３，７−シクロオクチレン−オキシ−７−シアノヘキサデシレン）、ポリ（オキシ−１−チオ−３，７−シクロオクチレン−オキシ−１，２−シクロヘキシレン）、ポリ（オキシ−１−チオ−３，７−シクロオクチレン−オキシ−１，２−フェニレン）、ポリ（オキシ−１−チオ−３，７−シクロオクチレン−オキシ−１，３−フェニレン）、ポリ（オキシ−１−チオ−３，７−シクロオクチレン−オキシ−１，４−フェニレン）、ポリ（オキシ−１−チオ−３，７−シクロオクチレン−オキシ−１，２−キシリレン）、ポリ（オキシ−１−チオ−３，７−シクロオクチレン−オキシ−１，３−キシリレン）、およびポリ（オキシ−１−チオ−３，７−シクロオクチレン−オキシ−１，４−キシリレン）。
【００３０】
本発明におけるポリエーテル高分子は、好ましくは、式〔１〕中のＲ１が、６〜２０個の炭素原子からなる環骨格を有する脂環式炭化水素の単環の構造の基、または３〜２０個の炭素原子からなる環骨格を有する脂環式炭化水素の単環の複数個が直接にもしくは架橋基を介して相互に結合してなる構造の基であるポリエーテル高分子である。
【００３１】
本発明の好ましいポリエーテルとして、以下のポリエーテルを例示することができる。
ポリ（オキシ−１，４−シクロヘキシレン−オキシ−エチレン）、ポリ（オキシ−１，４−シクロヘキシレン−オキシ−ブチレン）、ポリ（オキシ−１，４−シクロヘキシレン−オキシ−ヘキシレン）、ポリ（オキシ−１，４−シクロヘキシレン−オキシ−デシレン）、ポリ（オキシ−１，４−シクロヘキシレン−オキシ−ドデシレン）、ポリ（オキシ−１，４−シクロヘキシレン−オキシ−テトラデシレン）、ポリ（オキシ−１，４−シクロヘキシレン−オキシ−ヘキサデシレン）、ポリ（オキシ−１，４−シクロヘキシレン−オキシ−オクタデシレン）、ポリ（オキシ−１，４−シクロヘキシレン−オキシ−イコシレン）、ポリ（オキシ−１，４−シクロヘキシレン−オキシ−３，３−ジメチルペンチレン）、ポリ（オキシ−１，４−シクロヘキシレン−オキシ−３，３−ジクロロヘキシレン）、ポリ（オキシ−１，４−シクロヘキシレン−オキシ−４−フェニルヘプチレン）、ポリ（オキシ−１，４−シクロヘキシレン−オキシ−４−エトキシカルボニルオクチレン）、ポリ（オキシ−１，４−シクロヘキシレン−オキシ−５−ニトロドデシレン）、ポリ（オキシ−１，４−シクロヘキシレン−オキシ−７−シアノヘキサデシレン）、ポリ（オキシ−１，４−シクロヘキシレン−オキシ−１，２−シクロヘキシレン）、ポリ（オキシ−１，４−シクロヘキシレン−オキシ−１，２−フェニレン）、ポリ（オキシ−１，４−シクロヘキシレン−オキシ−１，３−フェニレン）、ポリ（オキシ−１，４−シクロヘキシレン−オキシ−１，４−フェニレン）、ポリ（オキシ−１，４−シクロヘキシレン−オキシ−１，２−キシリレン）、ポリ（オキシ−１，４−シクロヘキシレン−オキシ−１，３−キシリレン）、ポリ（オキシ−１，４−シクロヘキシレン−オキシ−１，４−キシリレン）、
【００３２】
ポリ（オキシ−１，５−シクロオクチレン−オキシ−エチレン）、ポリ（オキシ−１，５−シクロオクチレン−オキシ−ブチレン）、ポリ（オキシ−１，５−シクロオクチレン−オキシ−ヘキシレン）、ポリ（オキシ−１，５−シクロオクチレン−オキシ−デシレン）、ポリ（オキシ−１，５−シクロオクチレン−オキシ−ドデシレン）、ポリ（オキシ−１，５−シクロオクチレン−オキシ−テトラデシレン）、ポリ（オキシ−１，５−シクロオクチレン−オキシ−ヘキサデシレン）、ポリ（オキシ−１，５−シクロオクチレン−オキシ−オクタデシレン）、ポリ（オキシ−１，５−シクロオクチレン−オキシ−イコシレン）、ポリ（オキシ−１，５−シクロオクチレン−オキシ−３，３−ジメチルペンチレン）、ポリ（オキシ−１，５−シクロオクチレン−オキシ−３，３−ジクロロヘキシレン）、ポリ（オキシ−１，５−シクロオクチレン−オキシ−４−フェニルヘプチレン）、ポリ（オキシ−１，５−シクロオクチレン−オキシ−４−エトキシカルボニルオクチレン）、ポリ（オキシ−１，５−シクロオクチレン−オキシ−５−ニトロドデシレン）、ポリ（オキシ−１，５−シクロオクチレン−オキシ−７−シアノヘキサデシレン）、ポリ（オキシ−１，５−シクロオクチレン−オキシ−１，２−シクロヘキシレン）、ポリ（オキシ−１，５−シクロオクチレン−オキシ−１，２−フェニレン）、ポリ（オキシ−１，５−シクロオクチレン−オキシ−１，３−フェニレン）、ポリ（オキシ−１，５−シクロオクチレン−オキシ−１，４−フェニレン）、ポリ（オキシ−１，５−シクロオクチレン−オキシ−１，２−キシリレン）、ポリ（オキシ−１，５−シクロオクチレン−オキシ−１，３−キシリレン）、ポリ（オキシ−１，５−シクロオクチレン−オキシ−１，４−キシリレン）、
【００３３】
ポリ（オキシ−１，１０−シクロオクタデシレン−オキシ−エチレン）、ポリ（オキシ−１，１０−シクロオクタデシレン−オキシ−ブチレン）、ポリ（オキシ−１，１０−シクロオクタデシレン−オキシ−ヘキシレン）、ポリ（オキシ−１，１０−シクロオクタデシレン−オキシ−デシレン）、ポリ（オキシ−１，１０−シクロオクタデシレン−オキシ−ドデシレン）、ポリ（オキシ−１，１０−シクロオクタデシレン−オキシ−テトラデシレン）、ポリ（オキシ−１，１０−シクロオクタデシレン−オキシ−ヘキサデシレン）、ポリ（オキシ−１，１０−シクロオクタデシレン−オキシ−オクタデシレン）、ポリ（オキシ−１，１０−シクロオクタデシレン−オキシ−イコシレン）、ポリ（オキシ−１，１０−シクロオクタデシレン−オキシ−３，３−ジメチルペンチレン）、ポリ（オキシ−１，１０−シクロオクタデシレン−オキシ−３，３−ジクロロヘキシレン）、ポリ（オキシ−１，１０−シクロオクタデシレン−オキシ−４−フェニルヘプチレン）、ポリ（オキシ−１，１０−シクロオクタデシレン−オキシ−４−エトキシカルボニルオクチレン）、ポリ（オキシ−１，１０−シクロオクタデシレン−オキシ−５−ニトロドデシレン）、ポリ（オキシ−１，１０−シクロオクタデシレン−オキシ−７−シアノヘキサデシレン）、ポリ（オキシ−１，１０−シクロオクタデシレン−オキシ−１，２−シクロヘキシレン）、ポリ（オキシ−１，１０−シクロオクタデシレン−オキシ−１，２−フェニレン）、ポリ（オキシ−１，１０−シクロオクタデシレン−オキシ−１，３−フェニレン）、ポリ（オキシ−１，１０−シクロオクタデシレン−オキシ−１，４−フェニレン）、ポリ（オキシ−１，１０−シクロオクタデシレン−オキシ−１，２−キシリレン）、ポリ（オキシ−１，１０−シクロオクタデシレン−オキシ−１，３−キシリレン）、ポリ（オキシ−１，１０−シクロオクタデシレン−オキシ−１，４−キシリレン）、
【００３４】
ポリ（オキシ−２−エチル−１，４−シクロヘキシレン−オキシ−エチレン）、ポリ（オキシ−２−エチル−１，４−シクロヘキシレン−オキシ−ブチレン）、ポリ（オキシ−２−エチル−１，４−シクロヘキシレン−オキシ−ヘキシレン）、ポリ（オキシ−２−エチル−１，４−シクロヘキシレン−オキシ−デシレン）、ポリ（オキシ−２−エチル−１，４−シクロヘキシレン−オキシ−ドデシレン）、ポリ（オキシ−２−エチル−１，４−シクロヘキシレン−オキシ−テトラデシレン）、ポリ（オキシ−２−エチル−１，４−シクロヘキシレン−オキシ−ヘキサデシレン）、ポリ（オキシ−２−エチル−１，４−シクロヘキシレン−オキシ−オクタデシレン）、ポリ（オキシ−２−エチル−１，４−シクロヘキシレン−オキシ−イコシレン）、ポリ（オキシ−２−エチル−１，４−シクロヘキシレン−オキシ−３，３−ジメチルペンチレン）、ポリ（オキシ−２−エチル−１，４−シクロヘキシレン−オキシ−３，３−ジクロロヘキシレン）、ポリ（オキシ−２−エチル−１，４−シクロヘキシレン−オキシ−４−フェニルヘプチレン）、ポリ（オキシ−２−エチル−１，４−シクロヘキシレン−オキシ−４−エトキシカルボニルオクチレン）、ポリ（オキシ−２−エチル−１，４−シクロヘキシレン−オキシ−５−ニトロドデシレン）、ポリ（オキシ−２−エチル−１，４−シクロヘキシレン−オキシ−７−シアノヘキサデシレン）、ポリ（オキシ−２−エチル−１，４−シクロヘキシレン−オキシ−１，２−シクロヘキシレン）、ポリ（オキシ−２−エチル−１，４−シクロヘキシレン−オキシ−１，２−フェニレン）、ポリ（オキシ−２−エチル−１，４−シクロヘキシレン−オキシ−１，３−フェニレン）、ポリ（オキシ−２−エチル−１，４−シクロヘキシレン−オキシ−１，４−フェニレン）、ポリ（オキシ−２−エチル−１，４−シクロヘキシレン−オキシ−１，２−キシリレン）、ポリ（オキシ−２−エチル−１，４−シクロヘキシレン−オキシ−１，３−キシリレン）、ポリ（オキシ−２−エチル−１，４−シクロヘキシレン−オキシ−１，４−キシリレン）、
【００３５】
ポリ［オキシ−２−（ｔｅｒｔ−ブチル）−１，４−シクロヘキシレン−オキシ−エチレン］、ポリ［オキシ−２−（ｔｅｒｔ−ブチル）−１，４−シクロヘキシレン−オキシ−ブチレン］、ポリ［オキシ−２−（ｔｅｒｔ−ブチル）−１，４−シクロヘキシレン−オキシ−ヘキシレン］、ポリ［オキシ−２−（ｔｅｒｔ−ブチル）−１，４−シクロヘキシレン−オキシ−デシレン］、ポリ［オキシ−２−（ｔｅｒｔ−ブチル）−１，４−シクロヘキシレン−オキシ−ドデシレン］、ポリ［オキシ−２−（ｔｅｒｔ−ブチル）−１，４−シクロヘキシレン−オキシ−テトラデシレン］、ポリ［オキシ−２−（ｔｅｒｔ−ブチル）−１，４−シクロヘキシレン−オキシ−ヘキサデシレン］、ポリ［オキシ−２−（ｔｅｒｔ−ブチル）−１，４−シクロヘキシレン−オキシ−オクタデシレン］、ポリ［オキシ−２−（ｔｅｒｔ−ブチル）−１，４−シクロヘキシレン−オキシ−イコシレン］、ポリ［オキシ−２−（ｔｅｒｔ−ブチル）−１，４−シクロヘキシレン−オキシ−３，３−ジメチルペンチレン］、ポリ［オキシ−２−（ｔｅｒｔ−ブチル）−１，４−シクロヘキシレン−オキシ−３，３−ジクロロヘキシレン］、ポリ［オキシ−２−（ｔｅｒｔ−ブチル）−１，４−シクロヘキシレン−オキシ−４−フェニルヘプチレン］、ポリ［オキシ−２−（ｔｅｒｔ−ブチル）−１，４−シクロヘキシレン−オキシ−４−エトキシカルボニルオクチレン］、ポリ［オキシ−２−（ｔｅｒｔ−ブチル）−１，４−シクロヘキシレン−オキシ−５−ニトロドデシレン］、ポリ［オキシ−２−（ｔｅｒｔ−ブチル）−１，４−シクロヘキシレン−オキシ−７−シアノヘキサデシレン］、ポリ［オキシ−２−（ｔｅｒｔ−ブチル）−１，４−シクロヘキシレン−オキシ−１，２−シクロヘキシレン］、ポリ［オキシ−２−（ｔｅｒｔ−ブチル）−１，４−シクロヘキシレン−オキシ−１，２−フェニレン］、ポリ［オキシ−２−（ｔｅｒｔ−ブチル）−１，４−シクロヘキシレン−オキシ−１，３−フェニレン］、ポリ［オキシ−２−（ｔｅｒｔ−ブチル）−１，４−シクロヘキシレン−オキシ−１，４−フェニレン］、ポリ［オキシ−２−（ｔｅｒｔ−ブチル）−１，４−シクロヘキシレン−オキシ−１，２−キシリレン］、ポリ［オキシ−２−（ｔｅｒｔ−ブチル）−１，４−シクロヘキシレン−オキシ−１，３−キシリレン］、ポリ［オキシ−２−（ｔｅｒｔ−ブチル）−１，４−シクロヘキシレン−オキシ−１，４−キシリレン］、
【００３６】
ポリ（オキシ−２，５−ジヘキシル−１，４−シクロヘキシレン−オキシ−エチレン）、ポリ（オキシ−２，５−ジヘキシル−１，４−シクロヘキシレン−オキシ−ブチレン）、ポリ（オキシ−２，５−ジヘキシル−１，４−シクロヘキシレン−オキシ−ヘキシレン）、ポリ（オキシ−２，５−ジヘキシル−１，４−シクロヘキシレン−オキシ−デシレン）、ポリ（オキシ−２，５−ジヘキシル−１，４−シクロヘキシレン−オキシ−ドデシレン）、ポリ（オキシ−２，５−ジヘキシル−１，４−シクロヘキシレン−オキシ−テトラデシレン）、ポリ（オキシ−２，５−ジヘキシル−１，４−シクロヘキシレン−オキシ−ヘキサデシレン）、ポリ（オキシ−２，５−ジヘキシル−１，４−シクロヘキシレン−オキシ−オクタデシレン）、ポリ（オキシ−２，５−ジヘキシル−１，４−シクロヘキシレン−オキシ−イコシレン）、ポリ（オキシ−２，５−ジヘキシル−１，４−シクロヘキシレン−オキシ−３，３−ジメチルペンチレン）、ポリ（オキシ−２，５−ジヘキシル−１，４−シクロヘキシレン−オキシ−３，３−ジクロロヘキシレン）、ポリ（オキシ−２，５−ジヘキシル−１，４−シクロヘキシレン−オキシ−４−フェニルヘプチレン）、ポリ（オキシ−２，５−ジヘキシル−１，４−シクロヘキシレン−オキシ−４−エトキシカルボニルオクチレン）、ポリ（オキシ−２，５−ジヘキシル−１，４−シクロヘキシレン−オキシ−５−ニトロドデシレン）、ポリ（オキシ−２，５−ジヘキシル−１，４−シクロヘキシレン−オキシ−７−シアノヘキサデシレン）、ポリ（オキシ−２，５−ジヘキシル−１，４−シクロヘキシレン−オキシ−１，２−シクロヘキシレン）、ポリ（オキシ−２，５−ジヘキシル−１，４−シクロヘキシレン−オキシ−１，２−フェニレン）、ポリ（オキシ−２，５−ジヘキシル−１，４−シクロヘキシレン−オキシ−１，３−フェニレン）、ポリ（オキシ−２，５−ジヘキシル−１，４−シクロヘキシレン−オキシ−１，４−フェニレン）、ポリ（オキシ−２，５−ジヘキシル−１，４−シクロヘキシレン−オキシ−１，２−キシリレン）、ポリ（オキシ−２，５−ジヘキシル−１，４−シクロヘキシレン−オキシ−１，３−キシリレン）、ポリ（オキシ−２，５−ジヘキシル−１，４−シクロヘキシレン−オキシ−１，４−キシリレン）、
【００３７】
ポリ（オキシ−２−フルオロメチル−１，４−シクロヘキシレン−オキシ−エチレン）、ポリ（オキシ−２−フルオロメチル−１，４−シクロヘキシレン−オキシ−ブチレン）、ポリ（オキシ−２−フルオロメチル−１，４−シクロヘキシレン−オキシ−ヘキシレン）、ポリ（オキシ−２−フルオロメチル−１，４−シクロヘキシレン−オキシ−デシレン）、ポリ（オキシ−２−フルオロメチル−１，４−シクロヘキシレン−オキシ−ドデシレン）、ポリ（オキシ−２−フルオロメチル−１，４−シクロヘキシレン−オキシ−テトラデシレン）、ポリ（オキシ−２−フルオロメチル−１，４−シクロヘキシレン−オキシ−ヘキサデシレン）、ポリ（オキシ−２−フルオロメチル−１，４−シクロヘキシレン−オキシ−オクタデシレン）、ポリ（オキシ−２−フルオロメチル−１，４−シクロヘキシレン−オキシ−イコシレン）、ポリ（オキシ−２−フルオロメチル−１，４−シクロヘキシレン−オキシ−３，３−ジメチルペンチレン）、ポリ（オキシ−２−フルオロメチル−１，４−シクロヘキシレン−オキシ−３，３−ジクロロヘキシレン）、ポリ（オキシ−２−フルオロメチル−１，４−シクロヘキシレン−オキシ−４−フェニルヘプチレン）、ポリ（オキシ−２−フルオロメチル−１，４−シクロヘキシレン−オキシ−４−エトキシカルボニルオクチレン）、ポリ（オキシ−２−フルオロメチル−１，４−シクロヘキシレン−オキシ−５−ニトロドデシレン）、ポリ（オキシ−２−フルオロメチル−１，４−シクロヘキシレン−オキシ−７−シアノヘキサデシレン）、ポリ（オキシ−２−フルオロメチル−１，４−シクロヘキシレン−オキシ−１，２−シクロヘキシレン）、ポリ（オキシ−２−フルオロメチル−１，４−シクロヘキシレン−オキシ−１，２−フェニレン）、ポリ（オキシ−２−フルオロメチル−１，４−シクロヘキシレン−オキシ−１，３−フェニレン）、ポリ（オキシ−２−フルオロメチル−１，４−シクロヘキシレン−オキシ−１，４−フェニレン）、ポリ（オキシ−２−フルオロメチル−１，４−シクロヘキシレン−オキシ−１，２−キシリレン）、ポリ（オキシ−２−フルオロメチル−１，４−シクロヘキシレン−オキシ−１，３−キシリレン）、ポリ（オキシ−２−フルオロメチル−１，４−シクロヘキシレン−オキシ−１，４−キシリレン）、
【００３８】
ポリ（オキシ−２−ジクロロメチル−１，４−シクロヘキシレン−オキシ−エチレン）、ポリ（オキシ−２−ジクロロメチル−１，４−シクロヘキシレン−オキシ−ブチレン）、ポリ（オキシ−２−ジクロロメチル−１，４−シクロヘキシレン−オキシ−ヘキシレン）、ポリ（オキシ−２−ジクロロメチル−１，４−シクロヘキシレン−オキシ−デシレン）、ポリ（オキシ−２−ジクロロメチル−１，４−シクロヘキシレン−オキシ−ドデシレン）、ポリ（オキシ−２−ジクロロメチル−１，４−シクロヘキシレン−オキシ−テトラデシレン）、ポリ（オキシ−２−ジクロロメチル−１，４−シクロヘキシレン−オキシ−ヘキサデシレン）、ポリ（オキシ−２−ジクロロメチル−１，４−シクロヘキシレン−オキシ−オクタデシレン）、ポリ（オキシ−２−ジクロロメチル−１，４−シクロヘキシレン−オキシ−イコシレン）、ポリ（オキシ−２−ジクロロメチル−１，４−シクロヘキシレン−オキシ−３，３−ジメチルペンチレン）、ポリ（オキシ−２−ジクロロメチル−１，４−シクロヘキシレン−オキシ−３，３−ジクロロヘキシレン）、ポリ（オキシ−２−ジクロロメチル−１，４−シクロヘキシレン−オキシ−４−フェニルヘプチレン）、ポリ（オキシ−２−ジクロロメチル−１，４−シクロヘキシレン−オキシ−４−エトキシカルボニルオクチレン）、ポリ（オキシ−２−ジクロロメチル−１，４−シクロヘキシレン−オキシ−５−ニトロドデシレン）、ポリ（オキシ−２−ジクロロメチル−１，４−シクロヘキシレン−オキシ−７−シアノヘキサデシレン）、ポリ（オキシ−２−ジクロロメチル−１，４−シクロヘキシレン−オキシ−１，２−シクロヘキシレン）、ポリ（オキシ−２−ジクロロメチル−１，４−シクロヘキシレン−オキシ−１，２−フェニレン）、ポリ（オキシ−２−ジクロロメチル−１，４−シクロヘキシレン−オキシ−１，３−フェニレン）、ポリ（オキシ−２−ジクロロメチル−１，４−シクロヘキシレン−オキシ−１，４−フェニレン）、ポリ（オキシ−２−ジクロロメチル−１，４−シクロヘキシレン−オキシ−１，２−キシリレン）、ポリ（オキシ−２−ジクロロメチル−１，４−シクロヘキシレン−オキシ−１，３−キシリレン）、ポリ（オキシ−２−ジクロロメチル−１，４−シクロヘキシレン−オキシ−１，４−キシリレン）、
【００３９】
ポリ（オキシ−２−トリブロモメチル−１，４−シクロヘキシレン−オキシ−エチレン）、ポリ（オキシ−２−トリブロモメチル−１，４−シクロヘキシレン−オキシ−ブチレン）、ポリ（オキシ−２−トリブロモメチル−１，４−シクロヘキシレン−オキシ−ヘキシレン）、ポリ（オキシ−２−トリブロモメチル−１，４−シクロヘキシレン−オキシ−デシレン）、ポリ（オキシ−２−トリブロモメチル−１，４−シクロヘキシレン−オキシ−ドデシレン）、ポリ（オキシ−２−トリブロモメチル−１，４−シクロヘキシレン−オキシ−テトラデシレン）、ポリ（オキシ−２−トリブロモメチル−１，４−シクロヘキシレン−オキシ−ヘキサデシレン）、ポリ（オキシ−２−トリブロモメチル−１，４−シクロヘキシレン−オキシ−オクタデシレン）、ポリ（オキシ−２−トリブロモメチル−１，４−シクロヘキシレン−オキシ−イコシレン）、ポリ（オキシ−２−トリブロモメチル−１，４−シクロヘキシレン−オキシ−３，３−ジメチルペンチレン）、ポリ（オキシ−２−トリブロモメチル−１，４−シクロヘキシレン−オキシ−３，３−ジクロロヘキシレン）、ポリ（オキシ−２−トリブロモメチル−１，４−シクロヘキシレン−オキシ−４−フェニルヘプチレン）、ポリ（オキシ−２−トリブロモメチル−１，４−シクロヘキシレン−オキシ−４−エトキシカルボニルオクチレン）、ポリ（オキシ−２−トリブロモメチル−１，４−シクロヘキシレン−オキシ−５−ニトロドデシレン）、ポリ（オキシ−２−トリブロモメチル−１，４−シクロヘキシレン−オキシ−７−シアノヘキサデシレン）、ポリ（オキシ−２−トリブロモメチル−１，４−シクロヘキシレン−オキシ−１，２−シクロヘキシレン）、ポリ（オキシ−２−トリブロモメチル−１，４−シクロヘキシレン−オキシ−１，２−フェニレン）、ポリ（オキシ−２−トリブロモメチル−１，４−シクロヘキシレン−オキシ−１，３−フェニレン）、ポリ（オキシ−２−トリブロモメチル−１，４−シクロヘキシレン−オキシ−１，４−フェニレン）、ポリ（オキシ−２−トリブロモメチル−１，４−シクロヘキシレン−オキシ−１，２−キシリレン）、ポリ（オキシ−２−トリブロモメチル−１，４−シクロヘキシレン−オキシ−１，３−キシリレン）、ポリ（オキシ−２−トリブロモメチル−１，４−シクロヘキシレン−オキシ−１，４−キシリレン）、
【００４０】
ポリ［オキシ−２，５−ビス（ブロモメチル）−１，４−シクロヘキシレン−オキシ−エチレン］、ポリ［オキシ−２，５−ビス（ブロモメチル）−１，４−シクロヘキシレン−オキシ−ブチレン］、ポリ［オキシ−２，５−ビス（ブロモメチル）−１，４−シクロヘキシレン−オキシ−ヘキシレン］、ポリ［オキシ−２，５−ビス（ブロモメチル）−１，４−シクロヘキシレン−オキシ−デシレン］、ポリ［オキシ−２，５−ビス（ブロモメチル）−１，４−シクロヘキシレン−オキシ−ドデシレン］、ポリ［オキシ−２，５−ビス（ブロモメチル）−１，４−シクロヘキシレン−オキシ−テトラデシレン］、ポリ［オキシ−２，５−ビス（ブロモメチル）−１，４−シクロヘキシレン−オキシ−ヘキサデシレン］、ポリ［オキシ−２，５−ビス（ブロモメチル）−１，４−シクロヘキシレン−オキシ−オクタデシレン］、ポリ［オキシ−２，５−ビス（ブロモメチル）−１，４−シクロヘキシレン−オキシ−イコシレン］、ポリ［オキシ−２，５−ビス（ブロモメチル）−１，４−シクロヘキシレン−オキシ−３，３−ジメチルペンチレン］、ポリ［オキシ−２，５−ビス（ブロモメチル）−１，４−シクロヘキシレン−オキシ−３，３−ジクロロヘキシレン］、ポリ［オキシ−２，５−ビス（ブロモメチル）−１，４−シクロヘキシレン−オキシ−４−フェニルヘプチレン］、ポリ［オキシ−２，５−ビス（ブロモメチル）−１，４−シクロヘキシレン−オキシ−４−エトキシカルボニルオクチレン］、ポリ［オキシ−２，５−ビス（ブロモメチル）−１，４−シクロヘキシレン−オキシ−５−ニトロドデシレン］、ポリ［オキシ−２，５−ビス（ブロモメチル）−１，４−シクロヘキシレン−オキシ−７−シアノヘキサデシレン］、ポリ［オキシ−２，５−ビス（ブロモメチル）−１，４−シクロヘキシレン−オキシ−１，２−シクロヘキシレン］、ポリ［オキシ−２，５−ビス（ブロモメチル）−１，４−シクロヘキシレン−オキシ−１，２−フェニレン］、ポリ［オキシ−２，５−ビス（ブロモメチル）−１，４−シクロヘキシレン−オキシ−１，３−フェニレン］、ポリ［オキシ−２，５−ビス（ブロモメチル）−１，４−シクロヘキシレン−オキシ−１，４−フェニレン］、ポリ［オキシ−２，５−ビス（ブロモメチル）−１，４−シクロヘキシレン−オキシ−１，２−キシリレン］、ポリ［オキシ−２，５−ビス（ブロモメチル）−１，４−シクロヘキシレン−オキシ−１，３−キシリレン］、ポリ［オキシ−２，５−ビス（ブロモメチル）−１，４−シクロヘキシレン−オキシ−１，４−キシリレン］、
【００４１】
ポリ［オキシ−２−（１，１，２，２，２−ペンタフルオロエチル）−１，４−シクロヘキシレン−オキシ−エチレン］、ポリ［オキシ−２−（１，１，２，２，２−ペンタフルオロエチル）−１，４−シクロヘキシレン−オキシ−ブチレン］、ポリ［オキシ−２−（１，１，２，２，２−ペンタフルオロエチル）−１，４−シクロヘキシレン−オキシ−ヘキシレン］、ポリ［オキシ−２−（１，１，２，２，２−ペンタフルオロエチル）−１，４−シクロヘキシレン−オキシ−デシレン］、ポリ［オキシ−２−（１，１，２，２，２−ペンタフルオロエチル）−１，４−シクロヘキシレン−オキシ−ドデシレン］、ポリ［オキシ−２−（１，１，２，２，２−ペンタフルオロエチル）−１，４−シクロヘキシレン−オキシ−テトラデシレン］、ポリ［オキシ−２−（１，１，２，２，２−ペンタフルオロエチル）−１，４−シクロヘキシレン−オキシ−ヘキサデシレン］、ポリ［オキシ−２−（１，１，２，２，２−ペンタフルオロエチル）−１，４−シクロヘキシレン−オキシ−オクタデシレン］、ポリ［オキシ−２−（１，１，２，２，２−ペンタフルオロエチル）−１，４−シクロヘキシレン−オキシ−イコシレン］、ポリ［オキシ−２−（１，１，２，２，２−ペンタフルオロエチル）−１，４−シクロヘキシレン−オキシ−３，３−ジメチルペンチレン］、ポリ［オキシ−２−（１，１，２，２，２−ペンタフルオロエチル）−１，４−シクロヘキシレン−オキシ−３，３−ジクロロヘキシレン］、ポリ［オキシ−２−（１，１，２，２，２−ペンタフルオロエチル）−１，４−シクロヘキシレン−オキシ−４−フェニルヘプチレン］、ポリ［オキシ−２−（１，１，２，２，２−ペンタフルオロエチル）−１，４−シクロヘキシレン−オキシ−４−エトキシカルボニルオクチレン］、ポリ［オキシ−２−（１，１，２，２，２−ペンタフルオロエチル）−１，４−シクロヘキシレン−オキシ−５−ニトロドデシレン］、ポリ［オキシ−２−（１，１，２，２，２−ペンタフルオロエチル）−１，４−シクロヘキシレン−オキシ−７−シアノヘキサデシレン］、ポリ［オキシ−２−（１，１，２，２，２−ペンタフルオロエチル）−１，４−シクロヘキシレン−オキシ−１，２−シクロヘキシレン］、ポリ［オキシ−２−（１，１，２，２，２−ペンタフルオロエチル）−１，４−シクロヘキシレン−オキシ−１，２−フェニレン］、ポリ［オキシ−２−（１，１，２，２，２−ペンタフルオロエチル）−１，４−シクロヘキシレン−オキシ−１，３−フェニレン］、ポリ［オキシ−２−（１，１，２，２，２−ペンタフルオロエチル）−１，４−シクロヘキシレン−オキシ−１，４−フェニレン］、ポリ［オキシ−２−（１，１，２，２，２−ペンタフルオロエチル）−１，４−シクロヘキシレン−オキシ−１，２−キシリレン］、ポリ［オキシ−２−（１，１，２，２，２−ペンタフルオロエチル）−１，４−シクロヘキシレン−オキシ−１，３−キシリレン］、ポリ［オキシ−２−（１，１，２，２，２−ペンタフルオロエチル）−１，４−シクロヘキシレン−オキシ−１，４−キシリレン］、
【００４２】
ポリ［オキシ−２−（１，２−ジクロロエチル）−１，４−シクロヘキシレン−オキシ−エチレン］、ポリ［オキシ−２−（１，２−ジクロロエチル）−１，４−シクロヘキシレン−オキシ−ブチレン］、ポリ［オキシ−２−（１，２−ジクロロエチル）−１，４−シクロヘキシレン−オキシ−ヘキシレン］、ポリ［オキシ−２−（１，２−ジクロロエチル）−１，４−シクロヘキシレン−オキシ−デシレン］、ポリ［オキシ−２−（１，２−ジクロロエチル）−１，４−シクロヘキシレン−オキシ−ドデシレン］、ポリ［オキシ−２−（１，２−ジクロロエチル）−１，４−シクロヘキシレン−オキシ−テトラデシレン］、ポリ［オキシ−２−（１，２−ジクロロエチル）−１，４−シクロヘキシレン−オキシ−ヘキサデシレン］、ポリ［オキシ−２−（１，２−ジクロロエチル）−１，４−シクロヘキシレン−オキシ−オクタデシレン］、ポリ［オキシ−２−（１，２−ジクロロエチル）−１，４−シクロヘキシレン−オキシ−イコシレン］、ポリ［オキシ−２−（１，２−ジクロロエチル）−１，４−シクロヘキシレン−オキシ−３，３−ジメチルペンチレン］、ポリ［オキシ−２−（１，２−ジクロロエチル）−１，４−シクロヘキシレン−オキシ−３，３−ジクロロヘキシレン］、ポリ［オキシ−２−（１，２−ジクロロエチル）−１，４−シクロヘキシレン−オキシ−４−フェニルヘプチレン］、ポリ［オキシ−２−（１，２−ジクロロエチル）−１，４−シクロヘキシレン−オキシ−４−エトキシカルボニルオクチレン］、ポリ［オキシ−２−（１，２−ジクロロエチル）−１，４−シクロヘキシレン−オキシ−５−ニトロドデシレン］、ポリ［オキシ−２−（１，２−ジクロロエチル）−１，４−シクロヘキシレン−オキシ−７−シアノヘキサデシレン］、ポリ［オキシ−２−（１，２−ジクロロエチル）−１，４−シクロヘキシレン−オキシ−１，２−シクロヘキシレン］、ポリ［オキシ−２−（１，２−ジクロロエチル）−１，４−シクロヘキシレン−オキシ−１，２−フェニレン］、ポリ［オキシ−２−（１，２−ジクロロエチル）−１，４−シクロヘキシレン−オキシ−１，３−フェニレン］、ポリ［オキシ−２−（１，２−ジクロロエチル）−１，４−シクロヘキシレン−オキシ−１，４−フェニレン］、ポリ［オキシ−２−（１，２−ジクロロエチル）−１，４−シクロヘキシレン−オキシ−１，２−キシリレン］、ポリ［オキシ−２−（１，２−ジクロロエチル）−１，４−シクロヘキシレン−オキシ−１，３−キシリレン］、ポリ［オキシ−２−（１，２−ジクロロエチル）−１，４−シクロヘキシレン−オキシ−１，４−キシリレン］、
【００４３】
ポリ［オキシ−２−（１−ブロモブチル）−１，４−シクロヘキシレン−オキシ−エチレン］、ポリ［オキシ−２−（１−ブロモブチル）−１，４−シクロヘキシレン−オキシ−ブチレン］、ポリ［オキシ−２−（１−ブロモブチル）−１，４−シクロヘキシレン−オキシ−ヘキシレン］、ポリ［オキシ−２−（１−ブロモブチル）−１，４−シクロヘキシレン−オキシ−デシレン］、ポリ［オキシ−２−（１−ブロモブチル）−１，４−シクロヘキシレン−オキシ−ドデシレン］、ポリ［オキシ−２−（１−ブロモブチル）−１，４−シクロヘキシレン−オキシ−テトラデシレン］、ポリ［オキシ−２−（１−ブロモブチル）−１，４−シクロヘキシレン−オキシ−ヘキサデシレン］、ポリ［オキシ−２−（１−ブロモブチル）−１，４−シクロヘキシレン−オキシ−オクタデシレン］、ポリ［オキシ−２−（１−ブロモブチル）−１，４−シクロヘキシレン−オキシ−イコシレン］、ポリ［オキシ−２−（１−ブロモブチル）−１，４−シクロヘキシレン−オキシ−３，３−ジメチルペンチレン］、ポリ［オキシ−２−（１−ブロモブチル）−１，４−シクロヘキシレン−オキシ−３，３−ジクロロヘキシレン］、ポリ［オキシ−２−（１−ブロモブチル）−１，４−シクロヘキシレン−オキシ−４−フェニルヘプチレン］、ポリ［オキシ−２−（１−ブロモブチル）−１，４−シクロヘキシレン−オキシ−４−エトキシカルボニルオクチレン］、ポリ［オキシ−２−（１−ブロモブチル）−１，４−シクロヘキシレン−オキシ−５−ニトロドデシレン］、ポリ［オキシ−２−（１−ブロモブチル）−１，４−シクロヘキシレン−オキシ−７−シアノヘキサデシレン］、ポリ［オキシ−２−（１−ブロモブチル）−１，４−シクロヘキシレン−オキシ−１，２−シクロヘキシレン］、ポリ［オキシ−２−（１−ブロモブチル）−１，４−シクロヘキシレン−オキシ−１，２−フェニレン］、ポリ［オキシ−２−（１−ブロモブチル）−１，４−シクロヘキシレン−オキシ−１，３−フェニレン］、ポリ［オキシ−２−（１−ブロモブチル）−１，４−シクロヘキシレン−オキシ−１，４−フェニレン］、ポリ［オキシ−２−（１−ブロモブチル）−１，４−シクロヘキシレン−オキシ−１，２−キシリレン］、ポリ［オキシ−２−（１−ブロモブチル）−１，４−シクロヘキシレン−オキシ−１，３−キシリレン］、ポリ［オキシ−２−（１−ブロモブチル）−１，４−シクロヘキシレン−オキシ−１，４−キシリレン］、
【００４４】
ポリ（オキシ−２−フェニル−１，４−シクロヘキシレン−オキシ−エチレン）、ポリ（オキシ−２−フェニル−１，４−シクロヘキシレン−オキシ−ブチレン）、ポリ（オキシ−２−フェニル−１，４−シクロヘキシレン−オキシ−ヘキシレン）、ポリ（オキシ−２−フェニル−１，４−シクロヘキシレン−オキシ−デシレン）、ポリ（オキシ−２−フェニル−１，４−シクロヘキシレン−オキシ−ドデシレン）、ポリ（オキシ−２−フェニル−１，４−シクロヘキシレン−オキシ−テトラデシレン）、ポリ（オキシ−２−フェニル−１，４−シクロヘキシレン−オキシ−ヘキサデシレン）、ポリ（オキシ−２−フェニル−１，４−シクロヘキシレン−オキシ−オクタデシレン）、ポリ（オキシ−２−フェニル−１，４−シクロヘキシレン−オキシ−イコシレン）、ポリ（オキシ−２−フェニル−１，４−シクロヘキシレン−オキシ−３，３−ジメチルペンチレン）、ポリ（オキシ−２−フェニル−１，４−シクロヘキシレン−オキシ−３，３−ジクロロヘキシレン）、ポリ（オキシ−２−フェニル−１，４−シクロヘキシレン−オキシ−４−フェニルヘプチレン）、ポリ（オキシ−２−フェニル−１，４−シクロヘキシレン−オキシ−４−エトキシカルボニルオクチレン）、ポリ（オキシ−２−フェニル−１，４−シクロヘキシレン−オキシ−５−ニトロドデシレン）、ポリ（オキシ−２−フェニル−１，４−シクロヘキシレン−オキシ−７−シアノヘキサデシレン）、ポリ（オキシ−２−フェニル−１，４−シクロヘキシレン−オキシ−１，２−シクロヘキシレン）、ポリ（オキシ−２−フェニル−１，４−シクロヘキシレン−オキシ−１，２−フェニレン）、ポリ（オキシ−２−フェニル−１，４−シクロヘキシレン−オキシ−１，３−フェニレン）、ポリ（オキシ−２−フェニル−１，４−シクロヘキシレン−オキシ−１，４−フェニレン）、ポリ（オキシ−２−フェニル−１，４−シクロヘキシレン−オキシ−１，２−キシリレン）、ポリ（オキシ−２−フェニル−１，４−シクロヘキシレン−オキシ−１，３−キシリレン）、ポリ（オキシ−２−フェニル−１，４−シクロヘキシレン−オキシ−１，４−キシリレン）、
【００４５】
ポリ（オキシ−２−エチルオキシ−１，４−シクロヘキシレン−オキシ−エチレン）、ポリ（オキシ−２−エチルオキシ−１，４−シクロヘキシレン−オキシ−ブチレン）、ポリ（オキシ−２−エチルオキシ−１，４−シクロヘキシレン−オキシ−ヘキシレン）、ポリ（オキシ−２−エチルオキシ−１，４−シクロヘキシレン−オキシ−デシレン）、ポリ（オキシ−２−エチルオキシ−１，４−シクロヘキシレン−オキシ−ドデシレン）、ポリ（オキシ−２−エチルオキシ−１，４−シクロヘキシレン−オキシ−テトラデシレン）、ポリ（オキシ−２−エチルオキシ−１，４−シクロヘキシレン−オキシ−ヘキサデシレン）、ポリ（オキシ−２−エチルオキシ−１，４−シクロヘキシレン−オキシ−オクタデシレン）、ポリ（オキシ−２−エチルオキシ−１，４−シクロヘキシレン−オキシ−イコシレン）、ポリ（オキシ−２−エチルオキシ−１，４−シクロヘキシレン−オキシ−３，３−ジメチルペンチレン）、ポリ（オキシ−２−エチルオキシ−１，４−シクロヘキシレン−オキシ−３，３−ジクロロヘキシレン）、ポリ（オキシ−２−エチルオキシ−１，４−シクロヘキシレン−オキシ−４−フェニルヘプチレン）、ポリ（オキシ−２−エチルオキシ−１，４−シクロヘキシレン−オキシ−４−エトキシカルボニルオクチレン）、ポリ（オキシ−２−エチルオキシ−１，４−シクロヘキシレン−オキシ−５−ニトロドデシレン）、ポリ（オキシ−２−エチルオキシ−１，４−シクロヘキシレン−オキシ−７−シアノヘキサデシレン）、ポリ（オキシ−２−エチルオキシ−１，４−シクロヘキシレン−オキシ−１，２−シクロヘキシレン）、ポリ（オキシ−２−エチルオキシ−１，４−シクロヘキシレン−オキシ−１，２−フェニレン）、ポリ（オキシ−２−エチルオキシ−１，４−シクロヘキシレン−オキシ−１，３−フェニレン）、ポリ（オキシ−２−エチルオキシ−１，４−シクロヘキシレン−オキシ−１，４−フェニレン）、ポリ（オキシ−２−エチルオキシ−１，４−シクロヘキシレン−オキシ−１，２−キシリレン）、ポリ（オキシ−２−エチルオキシ−１，４−シクロヘキシレン−オキシ−１，３−キシリレン）、ポリ（オキシ−２−エチルオキシ−１，４−シクロヘキシレン−オキシ−１，４−キシリレン）、
【００４６】
ポリ（オキシ−２−プロピルチオ−１，４−シクロヘキシレン−オキシ−エチレン）、ポリ（オキシ−２−プロピルチオ−１，４−シクロヘキシレン−オキシ−ブチレン）、ポリ（オキシ−２−プロピルチオ−１，４−シクロヘキシレン−オキシ−ヘキシレン）、ポリ（オキシ−２−プロピルチオ−１，４−シクロヘキシレン−オキシ−デシレン）、ポリ（オキシ−２−プロピルチオ−１，４−シクロヘキシレン−オキシ−ドデシレン）、ポリ（オキシ−２−プロピルチオ−１，４−シクロヘキシレン−オキシ−テトラデシレン）、ポリ（オキシ−２−プロピルチオ−１，４−シクロヘキシレン−オキシ−ヘキサデシレン）、ポリ（オキシ−２−プロピルチオ−１，４−シクロヘキシレン−オキシ−オクタデシレン）、ポリ（オキシ−２−プロピルチオ−１，４−シクロヘキシレン−オキシ−イコシレン）、ポリ（オキシ−２−プロピルチオ−１，４−シクロヘキシレン−オキシ−３，３−ジメチルペンチレン）、ポリ（オキシ−２−プロピルチオ−１，４−シクロヘキシレン−オキシ−３，３−ジクロロヘキシレン）、ポリ（オキシ−２−プロピルチオ−１，４−シクロヘキシレン−オキシ−４−フェニルヘプチレン）、ポリ（オキシ−２−プロピルチオ−１，４−シクロヘキシレン−オキシ−４−エトキシカルボニルオクチレン）、ポリ（オキシ−２−プロピルチオ−１，４−シクロヘキシレン−オキシ−５−ニトロドデシレン）、ポリ（オキシ−２−プロピルチオ−１，４−シクロヘキシレン−オキシ−７−シアノヘキサデシレン）、ポリ（オキシ−２−プロピルチオ−１，４−シクロヘキシレン−オキシ−１，２−シクロヘキシレン）、ポリ（オキシ−２−プロピルチオ−１，４−シクロヘキシレン−オキシ−１，２−フェニレン）、ポリ（オキシ−２−プロピルチオ−１，４−シクロヘキシレン−オキシ−１，３−フェニレン）、ポリ（オキシ−２−プロピルチオ−１，４−シクロヘキシレン−オキシ−１，４−フェニレン）、ポリ（オキシ−２−プロピルチオ−１，４−シクロヘキシレン−オキシ−１，２−キシリレン）、ポリ（オキシ−２−プロピルチオ−１，４−シクロヘキシレン−オキシ−１，３−キシリレン）、ポリ（オキシ−２−プロピルチオ−１，４−シクロヘキシレン−オキシ−１，４−キシリレン）、
【００４７】
ポリ（オキシ−２−ニトロ−１，４−シクロヘキシレン−オキシ−エチレン）、ポリ（オキシ−２−ニトロ−１，４−シクロヘキシレン−オキシ−ブチレン）、ポリ（オキシ−２−ニトロ−１，４−シクロヘキシレン−オキシ−ヘキシレン）、ポリ（オキシ−２−ニトロ−１，４−シクロヘキシレン−オキシ−デシレン）、ポリ（オキシ−２−ニトロ−１，４−シクロヘキシレン−オキシ−ドデシレン）、ポリ（オキシ−２−ニトロ−１，４−シクロヘキシレン−オキシ−テトラデシレン）、ポリ（オキシ−２−ニトロ−１，４−シクロヘキシレン−オキシ−ヘキサデシレン）、ポリ（オキシ−２−ニトロ−１，４−シクロヘキシレン−オキシ−オクタデシレン）、ポリ（オキシ−２−ニトロ−１，４−シクロヘキシレン−オキシ−イコシレン）、ポリ（オキシ−２−ニトロ−１，４−シクロヘキシレン−オキシ−３，３−ジメチルペンチレン）、ポリ（オキシ−２−ニトロ−１，４−シクロヘキシレン−オキシ−３，３−ジクロロヘキシレン）、ポリ（オキシ−２−ニトロ−１，４−シクロヘキシレン−オキシ−４−フェニルヘプチレン）、ポリ（オキシ−２−ニトロ−１，４−シクロヘキシレン−オキシ−４−エトキシカルボニルオクチレン）、ポリ（オキシ−２−ニトロ−１，４−シクロヘキシレン−オキシ−５−ニトロドデシレン）、ポリ（オキシ−２−ニトロ−１，４−シクロヘキシレン−オキシ−７−シアノヘキサデシレン）、ポリ（オキシ−２−ニトロ−１，４−シクロヘキシレン−オキシ−１，２−シクロヘキシレン）、ポリ（オキシ−２−ニトロ−１，４−シクロヘキシレン−オキシ−１，２−フェニレン）、ポリ（オキシ−２−ニトロ−１，４−シクロヘキシレン−オキシ−１，３−フェニレン）、ポリ（オキシ−２−ニトロ−１，４−シクロヘキシレン−オキシ−１，４−フェニレン）、ポリ（オキシ−２−ニトロ−１，４−シクロヘキシレン−オキシ−１，２−キシリレン）、ポリ（オキシ−２−ニトロ−１，４−シクロヘキシレン−オキシ−１，３−キシリレン）、ポリ（オキシ−２−ニトロ−１，４−シクロヘキシレン−オキシ−１，４−キシリレン）、
【００４８】
ポリ（オキシ−２−シアノ−１，４−シクロヘキシレン−オキシ−エチレン）、ポリ（オキシ−２−シアノ−１，４−シクロヘキシレン−オキシ−ブチレン）、ポリ（オキシ−２−シアノ−１，４−シクロヘキシレン−オキシ−ヘキシレン）、ポリ（オキシ−２−シアノ−１，４−シクロヘキシレン−オキシ−デシレン）、ポリ（オキシ−２−シアノ−１，４−シクロヘキシレン−オキシ−ドデシレン）、ポリ（オキシ−２−シアノ−１，４−シクロヘキシレン−オキシ−テトラデシレン）、ポリ（オキシ−２−シアノ−１，４−シクロヘキシレン−オキシ−ヘキサデシレン）、ポリ（オキシ−２−シアノ−１，４−シクロヘキシレン−オキシ−オクタデシレン）、ポリ（オキシ−２−シアノ−１，４−シクロヘキシレン−オキシ−イコシレン）、ポリ（オキシ−２−シアノ−１，４−シクロヘキシレン−オキシ−３，３−ジメチルペンチレン）、ポリ（オキシ−２−シアノ−１，４−シクロヘキシレン−オキシ−３，３−ジクロロヘキシレン）、ポリ（オキシ−２−シアノ−１，４−シクロヘキシレン−オキシ−４−フェニルヘプチレン）、ポリ（オキシ−２−シアノ−１，４−シクロヘキシレン−オキシ−４−エトキシカルボニルオクチレン）、ポリ（オキシ−２−シアノ−１，４−シクロヘキシレン−オキシ−５−ニトロドデシレン）、ポリ（オキシ−２−シアノ−１，４−シクロヘキシレン−オキシ−７−シアノヘキサデシレン）、ポリ（オキシ−２−シアノ−１，４−シクロヘキシレン−オキシ−１，２−シクロヘキシレン）、ポリ（オキシ−２−シアノ−１，４−シクロヘキシレン−オキシ−１，２−フェニレン）、ポリ（オキシ−２−シアノ−１，４−シクロヘキシレン−オキシ−１，３−フェニレン）、ポリ（オキシ−２−シアノ−１，４−シクロヘキシレン−オキシ−１，４−フェニレン）、ポリ（オキシ−２−シアノ−１，４−シクロヘキシレン−オキシ−１，２−キシリレン）、ポリ（オキシ−２−シアノ−１，４−シクロヘキシレン−オキシ−１，３−キシリレン）、ポリ（オキシ−２−シアノ−１，４−シクロヘキシレン−オキシ−１，４−キシリレン）、
【００４９】
ポリ（オキシ−２−クロロ−１，４−シクロヘキシレン−オキシ−エチレン）、ポリ（オキシ−２−クロロ−１，４−シクロヘキシレン−オキシ−ブチレン）、ポリ（オキシ−２−クロロ−１，４−シクロヘキシレン−オキシ−ヘキシレン）、ポリ（オキシ−２−クロロ−１，４−シクロヘキシレン−オキシ−デシレン）、ポリ（オキシ−２−クロロ−１，４−シクロヘキシレン−オキシ−ドデシレン）、ポリ（オキシ−２−クロロ−１，４−シクロヘキシレン−オキシ−テトラデシレン）、ポリ（オキシ−２−クロロ−１，４−シクロヘキシレン−オキシ−ヘキサデシレン）、ポリ（オキシ−２−クロロ−１，４−シクロヘキシレン−オキシ−オクタデシレン）、ポリ（オキシ−２−クロロ−１，４−シクロヘキシレン−オキシ−イコシレン）、ポリ（オキシ−２−クロロ−１，４−シクロヘキシレン−オキシ−３，３−ジメチルペンチレン）、ポリ（オキシ−２−クロロ−１，４−シクロヘキシレン−オキシ−３，３−ジクロロヘキシレン）、ポリ（オキシ−２−クロロ−１，４−シクロヘキシレン−オキシ−４−フェニルヘプチレン）、ポリ（オキシ−２−クロロ−１，４−シクロヘキシレン−オキシ−４−エトキシカルボニルオクチレン）、ポリ（オキシ−２−クロロ−１，４−シクロヘキシレン−オキシ−５−ニトロドデシレン）、ポリ（オキシ−２−クロロ−１，４−シクロヘキシレン−オキシ−７−シアノヘキサデシレン）、ポリ（オキシ−２−クロロ−１，４−シクロヘキシレン−オキシ−１，２−シクロヘキシレン）、ポリ（オキシ−２−クロロ−１，４−シクロヘキシレン−オキシ−１，２−フェニレン）、ポリ（オキシ−２−クロロ−１，４−シクロヘキシレン−オキシ−１，３−フェニレン）、ポリ（オキシ−２−クロロ−１，４−シクロヘキシレン−オキシ−１，４−フェニレン）、ポリ（オキシ−２−クロロ−１，４−シクロヘキシレン−オキシ−１，２−キシリレン）、ポリ（オキシ−２−クロロ−１，４−シクロヘキシレン−オキシ−１，３−キシリレン）、ポリ（オキシ−２−クロロ−１，４−シクロヘキシレン−オキシ−１，４−キシリレン）、
【００５０】
ポリ（オキシ−２−ブチルシリル−１，４−シクロヘキシレン−オキシ−エチレン）、ポリ（オキシ−２−ブチルシリル−１，４−シクロヘキシレン−オキシ−ブチレン）、ポリ（オキシ−２−ブチルシリル−１，４−シクロヘキシレン−オキシ−ヘキシレン）、ポリ（オキシ−２−ブチルシリル−１，４−シクロヘキシレン−オキシ−デシレン）、ポリ（オキシ−２−ブチルシリル−１，４−シクロヘキシレン−オキシ−ドデシレン）、ポリ（オキシ−２−ブチルシリル−１，４−シクロヘキシレン−オキシ−テトラデシレン）、ポリ（オキシ−２−ブチルシリル−１，４−シクロヘキシレン−オキシ−ヘキサデシレン）、ポリ（オキシ−２−ブチルシリル−１，４−シクロヘキシレン−オキシ−オクタデシレン）、ポリ（オキシ−２−ブチルシリル−１，４−シクロヘキシレン−オキシ−イコシレン）、ポリ（オキシ−２−ブチルシリル−１，４−シクロヘキシレン−オキシ−３，３−ジメチルペンチレン）、ポリ（オキシ−２−ブチルシリル−１，４−シクロヘキシレン−オキシ−３，３−ジクロロヘキシレン）、ポリ（オキシ−２−ブチルシリル−１，４−シクロヘキシレン−オキシ−４−フェニルヘプチレン）、ポリ（オキシ−２−ブチルシリル−１，４−シクロヘキシレン−オキシ−４−エトキシカルボニルオクチレン）、ポリ（オキシ−２−ブチルシリル−１，４−シクロヘキシレン−オキシ−５−ニトロドデシレン）、ポリ（オキシ−２−ブチルシリル−１，４−シクロヘキシレン−オキシ−７−シアノヘキサデシレン）、ポリ（オキシ−２−ブチルシリル−１，４−シクロヘキシレン−オキシ−１，２−シクロヘキシレン）、ポリ（オキシ−２−ブチルシリル−１，４−シクロヘキシレン−オキシ−１，２−フェニレン）、ポリ（オキシ−２−ブチルシリル−１，４−シクロヘキシレン−オキシ−１，３−フェニレン）、ポリ（オキシ−２−ブチルシリル−１，４−シクロヘキシレン−オキシ−１，４−フェニレン）、ポリ（オキシ−２−ブチルシリル−１，４−シクロヘキシレン−オキシ−１，２−キシリレン）、ポリ（オキシ−２−ブチルシリル−１，４−シクロヘキシレン−オキシ−１，３−キシリレン）、ポリ（オキシ−２−ブチルシリル−１，４−シクロヘキシレン−オキシ−１，４−キシリレン）、
【００５１】
ポリ［オキシ−メチレンビス（１，２−シクロプロピレン）−オキシ−エチレン］、ポリ［オキシ−メチレンビス（１，２−シクロプロピレン）−オキシ−ブチレン］、ポリ［オキシ−メチレンビス（１，２−シクロプロピレン）−オキシ−ヘキシレン］、ポリ［オキシ−メチレンビス（１，２−シクロプロピレン）−オキシ−デシレン］、ポリ［オキシ−メチレンビス（１，２−シクロプロピレン）−オキシ−ドデシレン］、ポリ［オキシ−メチレンビス（１，２−シクロプロピレン）−オキシ−テトラデシレン］、ポリ［オキシ−メチレンビス（１，２−シクロプロピレン）−オキシ−ヘキサデシレン］、ポリ［オキシ−メチレンビス（１，２−シクロプロピレン）−オキシ−オクタデシレン］、ポリ［オキシ−メチレンビス（１，２−シクロプロピレン）−オキシ−イコシレン］、ポリ［オキシ−メチレンビス（１，２−シクロプロピレン）−オキシ−３，３−ジメチルペンチレン］、ポリ［オキシ−メチレンビス（１，２−シクロプロピレン）−オキシ−３，３−ジクロロヘキシレン］、ポリ［オキシ−メチレンビス（１，２−シクロプロピレン）−オキシ−４−フェニルヘプチレン］、ポリ［オキシ−メチレンビス（１，２−シクロプロピレン）−オキシ−４−エトキシカルボニルオクチレン］、ポリ［オキシ−メチレンビス（１，２−シクロプロピレン）−オキシ−５−ニトロドデシレン］、ポリ［オキシ−メチレンビス（１，２−シクロプロピレン）−オキシ−７−シアノヘキサデシレン］、ポリ［オキシ−メチレンビス（１，２−シクロプロピレン）−オキシ−１，２−シクロヘキシレン］、ポリ［オキシ−メチレンビス（１，２−シクロプロピレン）−オキシ−１，２−フェニレン］、ポリ［オキシ−メチレンビス（１，２−シクロプロピレン）−オキシ−１，３−フェニレン］、ポリ［オキシ−メチレンビス（１，２−シクロプロピレン）−オキシ−１，４−フェニレン］、ポリ［オキシ−メチレンビス（１，２−シクロプロピレン）−オキシ−１，２−キシリレン］、ポリ［オキシ−メチレンビス（１，２−シクロプロピレン）−オキシ−１，３−キシリレン］、ポリ［オキシ−メチレンビス（１，２−シクロプロピレン）−オキシ−１，４−キシリレン］、
【００５２】
ポリ［オキシ−メチレンビス（１，４−シクロヘプチレン）−オキシ−エチレン］、ポリ［オキシ−メチレンビス（１，４−シクロヘプチレン）−オキシ−ブチレン］、ポリ［オキシ−メチレンビス（１，４−シクロヘプチレン）−オキシ−ヘキシレン］、ポリ［オキシ−メチレンビス（１，４−シクロヘプチレン）−オキシ−デシレン］、ポリ［オキシ−メチレンビス（１，４−シクロヘプチレン）−オキシ−ドデシレン］、ポリ［オキシ−メチレンビス（１，４−シクロヘプチレン）−オキシ−テトラデシレン］、ポリ［オキシ−メチレンビス（１，４−シクロヘプチレン）−オキシ−ヘキサデシレン］、ポリ［オキシ−メチレンビス（１，４−シクロヘプチレン）−オキシ−オクタデシレン］、ポリ［オキシ−メチレンビス（１，４−シクロヘプチレン）−オキシ−イコシレン］、ポリ［オキシ−メチレンビス（１，４−シクロヘプチレン）−オキシ−３，３−ジメチルペンチレン］、ポリ［オキシ−メチレンビス（１，４−シクロヘプチレン）−オキシ−３，３−ジクロロヘキシレン］、ポリ［オキシ−メチレンビス（１，４−シクロヘプチレン）−オキシ−４−フェニルヘプチレン］、ポリ［オキシ−メチレンビス（１，４−シクロヘプチレン）−オキシ−４−エトキシカルボニルオクチレン］、ポリ［オキシ−メチレンビス（１，４−シクロヘプチレン）−オキシ−５−ニトロドデシレン］、ポリ［オキシ−メチレンビス（１，４−シクロヘプチレン）−オキシ−７−シアノヘキサデシレン］、ポリ［オキシ−メチレンビス（１，４−シクロヘプチレン）−オキシ−１，２−シクロヘキシレン］、ポリ［オキシ−メチレンビス（１，４−シクロヘプチレン）−オキシ−１，２−フェニレン］、ポリ［オキシ−メチレンビス（１，４−シクロヘプチレン）−オキシ−１，３−フェニレン］、ポリ［オキシ−メチレンビス（１，４−シクロヘプチレン）−オキシ−１，４−フェニレン］、ポリ［オキシ−メチレンビス（１，４−シクロヘプチレン）−オキシ−１，２−キシリレン］、ポリ［オキシ−メチレンビス（１，４−シクロヘプチレン）−オキシ−１，３−キシリレン］、ポリ［オキシ−メチレンビス（１，４−シクロヘプチレン）−オキシ−１，４−キシリレン］、
【００５３】
ポリ［オキシ−１，２−エチレンビス（１，３−シクロペンチレン）−オキシ−エチレン］、ポリ［オキシ−１，２−エチレンビス（１，３−シクロペンチレン）−オキシ−ブチレン］、ポリ［オキシ−１，２−エチレンビス（１，３−シクロペンチレン）−オキシ−ヘキシレン］、ポリ［オキシ−１，２−エチレンビス（１，３−シクロペンチレン）−オキシ−デシレン］、ポリ［オキシ−１，２−エチレンビス（１，３−シクロペンチレン）−オキシ−ドデシレン］、ポリ［オキシ−１，２−エチレンビス（１，３−シクロペンチレン）−オキシ−テトラデシレン］、ポリ［オキシ−１，２−エチレンビス（１，３−シクロペンチレン）−オキシ−ヘキサデシレン］、ポリ［オキシ−１，２−エチレンビス（１，３−シクロペンチレン）−オキシ−オクタデシレン］、ポリ［オキシ−１，２−エチレンビス（１，３−シクロペンチレン）−オキシ−イコシレン］、ポリ［オキシ−１，２−エチレンビス（１，３−シクロペンチレン）−オキシ−３，３−ジメチルペンチレン］、ポリ［オキシ−１，２−エチレンビス（１，３−シクロペンチレン）−オキシ−３，３−ジクロロヘキシレン］、ポリ［オキシ−１，２−エチレンビス（１，３−シクロペンチレン）−オキシ−４−フェニルヘプチレン］、ポリ［オキシ−１，２−エチレンビス（１，３−シクロペンチレン）−オキシ−４−エトキシカルボニルオクチレン］、ポリ［オキシ−１，２−エチレンビス（１，３−シクロペンチレン）−オキシ−５−ニトロドデシレン］、ポリ［オキシ−１，２−エチレンビス（１，３−シクロペンチレン）−オキシ−７−シアノヘキサデシレン］、ポリ［オキシ−１，２−エチレンビス（１，３−シクロペンチレン）−オキシ−１，２−シクロヘキシレン］、ポリ［オキシ−１，２−エチレンビス（１，３−シクロペンチレン）−オキシ−１，２−フェニレン］、ポリ［オキシ−１，２−エチレンビス（１，３−シクロペンチレン）−オキシ−１，３−フェニレン］、ポリ［オキシ−１，２−エチレンビス（１，３−シクロペンチレン）−オキシ−１，４−フェニレン］、ポリ［オキシ−１，２−エチレンビス（１，３−シクロペンチレン）−オキシ−１，２−キシリレン］、ポリ［オキシ−１，２−エチレンビス（１，３−シクロペンチレン）−オキシ−１，３−キシリレン］、ポリ［オキシ−１，２−エチレンビス（１，３−シクロペンチレン）−オキシ−１，４−キシリレン］、
【００５４】
ポリ［オキシ−１，３−プロピレンビス（１，４−シクロヘプチレン）−オキシ−エチレン］、ポリ［オキシ−１，３−プロピレンビス（１，４−シクロヘプチレン）−オキシ−ブチレン］、ポリ［オキシ−１，３−プロピレンビス（１，４−シクロヘプチレン）−オキシ−ヘキシレン］、ポリ［オキシ−１，３−プロピレンビス（１，４−シクロヘプチレン）−オキシ−デシレン］、ポリ［オキシ−１，３−プロピレンビス（１，４−シクロヘプチレン）−オキシ−ドデシレン］、ポリ［オキシ−１，３−プロピレンビス（１，４−シクロヘプチレン）−オキシ−テトラデシレン］、ポリ［オキシ−１，３−プロピレンビス（１，４−シクロヘプチレン）−オキシ−ヘキサデシレン］、ポリ［オキシ−１，３−プロピレンビス（１，４−シクロヘプチレン）−オキシ−オクタデシレン］、ポリ［オキシ−１，３−プロピレンビス（１，４−シクロヘプチレン）−オキシ−イコシレン］、ポリ［オキシ−１，３−プロピレンビス（１，４−シクロヘプチレン）−オキシ−３，３−ジメチルペンチレン］、ポリ［オキシ−１，３−プロピレンビス（１，４−シクロヘプチレン）−オキシ−３，３−ジクロロヘキシレン］、ポリ［オキシ−１，３−プロピレンビス（１，４−シクロヘプチレン）−オキシ−４−フェニルヘプチレン］、ポリ［オキシ−１，３−プロピレンビス（１，４−シクロヘプチレン）−オキシ−４−エトキシカルボニルオクチレン］、ポリ［オキシ−１，３−プロピレンビス（１，４−シクロヘプチレン）−オキシ−５−ニトロドデシレン］、ポリ［オキシ−１，３−プロピレンビス（１，４−シクロヘプチレン）−オキシ−７−シアノヘキサデシレン］、ポリ［オキシ−１，３−プロピレンビス（１，４−シクロヘプチレン）−オキシ−１，２−シクロヘキシレン］、ポリ［オキシ−１，３−プロピレンビス（１，４−シクロヘプチレン）−オキシ−１，２−フェニレン］、ポリ［オキシ−１，３−プロピレンビス（１，４−シクロヘプチレン）−オキシ−１，３−フェニレン］、ポリ［オキシ−１，３−プロピレンビス（１，４−シクロヘプチレン）−オキシ−１，４−フェニレン］、ポリ［オキシ−１，３−プロピレンビス（１，４−シクロヘプチレン）−オキシ−１，２−キシリレン］、ポリ［オキシ−１，３−プロピレンビス（１，４−シクロヘプチレン）−オキシ−１，３−キシリレン］、ポリ［オキシ−１，３−プロピレンビス（１，４−シクロヘプチレン）−オキシ−１，４−キシリレン］、
【００５５】
ポリ［オキシ−２−メチル−１，３−プロピレンビス（１，３−シクロペンチレン）−オキシ−エチレン］、ポリ［オキシ−２−メチル−１，３−プロピレンビス（１，３−シクロペンチレン）−オキシ−ブチレン］、ポリ［オキシ−２−メチル−１，３−プロピレンビス（１，３−シクロペンチレン）−オキシ−ヘキシレン］、ポリ［オキシ−２−メチル−１，３−プロピレンビス（１，３−シクロペンチレン）−オキシ−デシレン］、ポリ［オキシ−２−メチル−１，３−プロピレンビス（１，３−シクロペンチレン）−オキシ−ドデシレン］、ポリ［オキシ−２−メチル−１，３−プロピレンビス（１，３−シクロペンチレン）−オキシ−テトラデシレン］、ポリ［オキシ−２−メチル−１，３−プロピレンビス（１，３−シクロペンチレン）−オキシ−ヘキサデシレン］、ポリ［オキシ−２−メチル−１，３−プロピレンビス（１，３−シクロペンチレン）−オキシ−オクタデシレン］、ポリ［オキシ−２−メチル−１，３−プロピレンビス（１，３−シクロペンチレン）−オキシ−イコシレン］、ポリ［オキシ−２−メチル−１，３−プロピレンビス（１，３−シクロペンチレン）−オキシ−３，３−ジメチルペンチレン］、ポリ［オキシ−２−メチル−１，３−プロピレンビス（１，３−シクロペンチレン）−オキシ−３，３−ジクロロヘキシレン］、ポリ［オキシ−２−メチル−１，３−プロピレンビス（１，３−シクロペンチレン）−オキシ−４−フェニルヘプチレン］、ポリ［オキシ−２−メチル−１，３−プロピレンビス（１，３−シクロペンチレン）−オキシ−４−エトキシカルボニルオクチレン］、ポリ［オキシ−２−メチル−１，３−プロピレンビス（１，３−シクロペンチレン）−オキシ−５−ニトロドデシレン］、ポリ［オキシ−２−メチル−１，３−プロピレンビス（１，３−シクロペンチレン）−オキシ−７−シアノヘキサデシレン］、ポリ［オキシ−２−メチル−１，３−プロピレンビス（１，３−シクロペンチレン）−オキシ−１，２−シクロヘキシレン］、ポリ［オキシ−２−メチル−１，３−プロピレンビス（１，３−シクロペンチレン）−オキシ−１，２−フェニレン］、ポリ［オキシ−２−メチル−１，３−プロピレンビス（１，３−シクロペンチレン）−オキシ−１，３−フェニレン］、ポリ［オキシ−２−メチル−１，３−プロピレンビス（１，３−シクロペンチレン）−オキシ−１，４−フェニレン］、ポリ［オキシ−２−メチル−１，３−プロピレンビス（１，３−シクロペンチレン）−オキシ−１，２−キシリレン］、ポリ［オキシ−２−メチル−１，３−プロピレンビス（１，３−シクロペンチレン）−オキシ−１，３−キシリレン］、ポリ［オキシ−２−メチル−１，３−プロピレンビス（１，３−シクロペンチレン）−オキシ−１，４−キシリレン］、
【００５６】
ポリ［オキシ−２，５−ビシクロ〔２．２．２〕オクチレン−オキシ−エチレン］、ポリ［オキシ−２，５−ビシクロ〔２．２．２〕オクチレン−オキシ−ブチレン］、ポリ［オキシ−２，５−ビシクロ〔２．２．２〕オクチレン−オキシ−ヘキシレン］、ポリ［オキシ−２，５−ビシクロ〔２．２．２〕オクチレン−オキシ−デシレン］、ポリ［オキシ−２，５−ビシクロ〔２．２．２〕オクチレン−オキシ−ドデシレン］、ポリ［オキシ−２，５−ビシクロ〔２．２．２〕オクチレン−オキシ−テトラデシレン］、ポリ［オキシ−２，５−ビシクロ〔２．２．２〕オクチレン−オキシ−ヘキサデシレン］、ポリ［オキシ−２，５−ビシクロ〔２．２．２〕オクチレン−オキシ−オクタデシレン］、ポリ［オキシ−２，５−ビシクロ〔２．２．２〕オクチレン−オキシ−イコシレン］、ポリ［オキシ−２，５−ビシクロ〔２．２．２〕オクチレン−オキシ−３，３−ジメチルペンチレン］、ポリ［オキシ−２，５−ビシクロ〔２．２．２〕オクチレン−オキシ−３，３−ジクロロヘキシレン］、ポリ［オキシ−２，５−ビシクロ〔２．２．２〕オクチレン−オキシ−４−フェニルヘプチレン］、ポリ［オキシ−２，５−ビシクロ〔２．２．２〕オクチレン−オキシ−４−エトキシカルボニルオクチレン］、ポリ［オキシ−２，５−ビシクロ〔２．２．２〕オクチレン−オキシ−５−ニトロドデシレン］、ポリ［オキシ−２，５−ビシクロ〔２．２．２〕オクチレン−オキシ−７−シアノヘキサデシレン］、ポリ［オキシ−２，５−ビシクロ〔２．２．２〕オクチレン−オキシ−１，２−シクロヘキシレン］、ポリ［オキシ−２，５−ビシクロ〔２．２．２〕オクチレン−オキシ−１，２−フェニレン］、ポリ［オキシ−２，５−ビシクロ〔２．２．２〕オクチレン−オキシ−１，３−フェニレン］、ポリ［オキシ−２，５−ビシクロ〔２．２．２〕オクチレン−オキシ−１，４−フェニレン］、ポリ［オキシ−２，５−ビシクロ〔２．２．２〕オクチレン−オキシ−１，２−キシリレン］、ポリ［オキシ−２，５−ビシクロ〔２．２．２〕オクチレン−オキシ−１，３−キシリレン］、ポリ［オキシ−２，５−ビシクロ〔２．２．２〕オクチレン−オキシ−１，４−キシリレン］、
【００５７】
ポリ［オキシ−２，６−ビシクロ〔２．２．２〕オクチレン−オキシ−エチレン］、ポリ［オキシ−２，６−ビシクロ〔２．２．２〕オクチレン−オキシ−ブチレン］、ポリ［オキシ−２，６−ビシクロ〔２．２．２〕オクチレン−オキシ−ヘキシレン］、ポリ［オキシ−２，６−ビシクロ〔２．２．２〕オクチレン−オキシ−デシレン］、ポリ［オキシ−２，６−ビシクロ〔２．２．２〕オクチレン−オキシ−ドデシレン］、ポリ［オキシ−２，６−ビシクロ〔２．２．２〕オクチレン−オキシ−テトラデシレン］、ポリ［オキシ−２，６−ビシクロ〔２．２．２〕オクチレン−オキシ−ヘキサデシレン］、ポリ［オキシ−２，６−ビシクロ〔２．２．２〕オクチレン−オキシ−オクタデシレン］、ポリ［オキシ−２，６−ビシクロ〔２．２．２〕オクチレン−オキシ−イコシレン］、ポリ［オキシ−２，６−ビシクロ〔２．２．２〕オクチレン−オキシ−３，３−ジメチルペンチレン］、ポリ［オキシ−２，６−ビシクロ〔２．２．２〕オクチレン−オキシ−３，３−ジクロロヘキシレン］、ポリ［オキシ−２，６−ビシクロ〔２．２．２〕オクチレン−オキシ−４−フェニルヘプチレン］、ポリ［オキシ−２，６−ビシクロ〔２．２．２〕オクチレン−オキシ−４−エトキシカルボニルオクチレン］、ポリ［オキシ−２，６−ビシクロ〔２．２．２〕オクチレン−オキシ−５−ニトロドデシレン］、ポリ［オキシ−２，６−ビシクロ〔２．２．２〕オクチレン−オキシ−７−シアノヘキサデシレン］、ポリ［オキシ−２，６−ビシクロ〔２．２．２〕オクチレン−オキシ−１，２−シクロヘキシレン］、ポリ［オキシ−２，６−ビシクロ〔２．２．２〕オクチレン−オキシ−１，２−フェニレン］、ポリ［オキシ−２，６−ビシクロ〔２．２．２〕オクチレン−オキシ−１，３−フェニレン］、ポリ［オキシ−２，６−ビシクロ〔２．２．２〕オクチレン−オキシ−１，４−フェニレン］、ポリ［オキシ−２，６−ビシクロ〔２．２．２〕オクチレン−オキシ−１，２−キシリレン］、ポリ［オキシ−２，６−ビシクロ〔２．２．２〕オクチレン−オキシ−１，３−キシリレン］、ポリ［オキシ−２，６−ビシクロ〔２．２．２〕オクチレン−オキシ−１，４−キシリレン］、
【００５８】
ポリ［オキシ−２，５−ビシクロ〔４．３．２〕ウンデシレン−オキシ−エチレン］、ポリ［オキシ−２，５−ビシクロ〔４．３．２〕ウンデシレン−オキシ−ブチレン］、ポリ［オキシ−２，５−ビシクロ〔４．３．２〕ウンデシレン−オキシ−ヘキシレン］、ポリ［オキシ−２，５−ビシクロ〔４．３．２〕ウンデシレン−オキシ−デシレン］、ポリ［オキシ−２，５−ビシクロ〔４．３．２〕ウンデシレン−オキシ−ドデシレン］、ポリ［オキシ−２，５−ビシクロ〔４．３．２〕ウンデシレン−オキシ−テトラデシレン］、ポリ［オキシ−２，５−ビシクロ〔４．３．２〕ウンデシレン−オキシ−ヘキサデシレン］、ポリ［オキシ−２，５−ビシクロ〔４．３．２〕ウンデシレン−オキシ−オクタデシレン］、ポリ［オキシ−２，５−ビシクロ〔４．３．２〕ウンデシレン−オキシ−イコシレン］、ポリ［オキシ−２，５−ビシクロ〔４．３．２〕ウンデシレン−オキシ−３，３−ジメチルペンチレン］、ポリ［オキシ−２，５−ビシクロ〔４．３．２〕ウンデシレン−オキシ−３，３−ジクロロヘキシレン］、ポリ［オキシ−２，５−ビシクロ〔４．３．２〕ウンデシレン−オキシ−４−フェニルヘプチレン］、ポリ［オキシ−２，５−ビシクロ〔４．３．２〕ウンデシレン−オキシ−４−エトキシカルボニルオクチレン］、ポリ［オキシ−２，５−ビシクロ〔４．３．２〕ウンデシレン−オキシ−５−ニトロドデシレン］、ポリ［オキシ−２，５−ビシクロ〔４．３．２〕ウンデシレン−オキシ−７−シアノヘキサデシレン］、ポリ［オキシ−２，５−ビシクロ〔４．３．２〕ウンデシレン−オキシ−１，２−シクロヘキシレン］、ポリ［オキシ−２，５−ビシクロ〔４．３．２〕ウンデシレン−オキシ−１，２−フェニレン］、ポリ［オキシ−２，５−ビシクロ〔４．３．２〕ウンデシレン−オキシ−１，３−フェニレン］、ポリ［オキシ−２，５−ビシクロ〔４．３．２〕ウンデシレン−オキシ−１，４−フェニレン］、ポリ［オキシ−２，５−ビシクロ〔４．３．２〕ウンデシレン−オキシ−１，２−キシリレン］、ポリ［オキシ−２，５−ビシクロ〔４．３．２〕ウンデシレン−オキシ−１，３−キシリレン］、ポリ［オキシ−２，５−ビシクロ〔４．３．２〕ウンデシレン−オキシ−１，４−キシリレン］、
【００５９】
ポリ［オキシ−２，５−ビシクロ〔５．５．５〕ヘプタデシレン−オキシ−エチレン］、ポリ［オキシ−２，５−ビシクロ〔５．５．５〕ヘプタデシレン−オキシ−ブチレン］、ポリ［オキシ−２，５−ビシクロ〔５．５．５〕ヘプタデシレン−オキシ−ヘキシレン］、ポリ［オキシ−２，５−ビシクロ〔５．５．５〕ヘプタデシレン−オキシ−デシレン］、ポリ［オキシ−２，５−ビシクロ〔５．５．５〕ヘプタデシレン−オキシ−ドデシレン］、ポリ［オキシ−２，５−ビシクロ〔５．５．５〕ヘプタデシレン−オキシ−テトラデシレン］、ポリ［オキシ−２，５−ビシクロ〔５．５．５〕ヘプタデシレン−オキシ−ヘキサデシレン］、ポリ［オキシ−２，５−ビシクロ〔５．５．５〕ヘプタデシレン−オキシ−オクタデシレン］、ポリ［オキシ−２，５−ビシクロ〔５．５．５〕ヘプタデシレン−オキシ−イコシレン］、ポリ［オキシ−２，５−ビシクロ〔５．５．５〕ヘプタデシレン−オキシ−３，３−ジメチルペンチレン］、ポリ［オキシ−２，５−ビシクロ〔５．５．５〕ヘプタデシレン−オキシ−３，３−ジクロロヘキシレン］、ポリ［オキシ−２，５−ビシクロ〔５．５．５〕ヘプタデシレン−オキシ−４−フェニルヘプチレン］、ポリ［オキシ−２，５−ビシクロ〔５．５．５〕ヘプタデシレン−オキシ−４−エトキシカルボニルオクチレン］、ポリ［オキシ−２，５−ビシクロ〔５．５．５〕ヘプタデシレン−オキシ−５−ニトロドデシレン］、ポリ［オキシ−２，５−ビシクロ〔５．５．５〕ヘプタデシレン−オキシ−７−シアノヘキサデシレン］、ポリ［オキシ−２，５−ビシクロ〔５．５．５〕ヘプタデシレン−オキシ−１，２−シクロヘキシレン］、ポリ［オキシ−２，５−ビシクロ〔５．５．５〕ヘプタデシレン−オキシ−１，２−フェニレン］、ポリ［オキシ−２，５−ビシクロ〔５．５．５〕ヘプタデシレン−オキシ−１，３−フェニレン］、ポリ［オキシ−２，５−ビシクロ〔５．５．５〕ヘプタデシレン−オキシ−１，４−フェニレン］、ポリ［オキシ−２，５−ビシクロ〔５．５．５〕ヘプタデシレン−オキシ−１，２−キシリレン］、ポリ［オキシ−２，５−ビシクロ〔５．５．５〕ヘプタデシレン−オキシ−１，３−キシリレン］、およびポリ［オキシ−２，５−ビシクロ〔５．５．５〕ヘプタデシレン−オキシ−１，４−キシリレン］。
【００６０】
本発明のポリエーテル高分子はより好ましくは、式〔１〕中のＲ１が下式〔２〕または［３〕で表される脂環式炭化水素基であるポリエーテル高分子である。
【００６１】
【化３】
2010001466.tif 000004
（式中、Ｒ３〜Ｒ１２はそれぞれ同一または相異なり、水素原子、炭素原子数１〜１０のアルキル基、炭素原子数６〜１８のアリール基、炭素原子数１〜１０のアルコキシ基、炭素原子数１〜１０のアルコキシカルボニル基、炭素原子数１〜１０のアルキルチオ基、炭素原子数６〜１８のアリールチオ基、ニトロ基、シアノ基、ハロゲン原子、または炭素原子数１〜１０のアルキルシリル基を表し、該アルキル基、アルコキシ基、アルコキシカルボニル基、アルキルチオ基、およびアルキルシリル基はそれぞれ、ハロゲン原子またはアリール基で置換されていてもよい。）
【００６２】
【化４】
2010001466.tif 000005
（式中、Ｒ１３〜Ｒ２２はそれぞれ同一または相異なり、水素原子、炭素原子数１〜１０のアルキル基、炭素原子数６〜１８のアリール基、炭素原子数１〜１０のアルコキシ基、炭素原子数１〜１０のアルコキシカルボニル基、炭素原子数１〜１０のアルキルチオ基、炭素原子数６〜１８のアリールチオ基、ニトロ基、シアノ基、ハロゲン原子、または炭素原子数１〜１０のアルキルシリル基を表し、該アルキル基、アルコキシ基、アルコキシカルボニル基、アルキルチオ基、およびアルキルシリル基のそれぞれは、ハロゲン原子またはアリール基で置換されていてもよい。）
【００６３】
本発明のより好ましいポリエーテル高分子として、式［２］で表される以下のポリエーテル高分子を例示することができる。
ポリ［オキシ−２，５−ビシクロ〔２．２．１〕ヘプチレン−オキシ−エチレン］、ポリ［オキシ−２，５−ビシクロ〔２．２．１〕ヘプチレン−オキシ−ブチレン］、ポリ［オキシ−２，５−ビシクロ〔２．２．１〕ヘプチレン−オキシ−デシレン］、ポリ［オキシ−２，５−ビシクロ〔２．２．１〕ヘプチレン−オキシ−ドデシレン］、ポリ［オキシ−２，５−ビシクロ〔２．２．１〕ヘプチレン−オキシ−テトラデシレン］、ポリ［オキシ−２，５−ビシクロ〔２．２．１〕ヘプチレン−オキシ−ヘキサデシレン］、ポリ［オキシ−２，５−ビシクロ〔２．２．１〕ヘプチレン−オキシ−オクタデシレン］、ポリ［オキシ−２，５−ビシクロ〔２．２．１〕ヘプチレン−オキシ−イコシレン］、ポリ［オキシ−２，５−ビシクロ〔２．２．１〕ヘプチレン−オキシ−３，３−ジメチルペンチレン］、ポリ［オキシ−２，５−ビシクロ〔２．２．１〕ヘプチレン−オキシ−３，３−ジクロロヘキシレン］、ポリ［オキシ−２，５−ビシクロ〔２．２．１〕ヘプチレン−オキシ−４−フェニルヘプチレン］、ポリ［オキシ−２，５−ビシクロ〔２．２．１〕ヘプチレン−オキシ−４−エトキシカルボニルオクチレン］、ポリ［オキシ−２，５−ビシクロ〔２．２．１〕ヘプチレン−オキシ−５−ニトロドデシレン］、ポリ［オキシ−２，５−ビシクロ〔２．２．１〕ヘプチレン−オキシ−７−シアノヘキサデシレン］、ポリ［オキシ−２，５−ビシクロ〔２．２．１〕ヘプチレン−オキシ−１，２−シクロヘキシレン］、ポリ［オキシ−２，５−ビシクロ〔２．２．１〕ヘプチレン−オキシ−１，２−フェニレン］、ポリ［オキシ−２，５−ビシクロ〔２．２．１〕ヘプチレン−オキシ−１，２−キシリレン］、ポリ［オキシ−２，５−ビシクロ〔２．２．１〕ヘプチレン−オキシ−１，３−キシリレン］、
【００６４】
ポリ［オキシ−７，７−ジメチル−２，５−ビシクロ〔２．２．１〕ヘプチレン−オキシ−エチレン］、ポリ［オキシ−７，７−ジメチル−２，５−ビシクロ〔２．２．１〕ヘプチレン−オキシ−ブチレン］、ポリ［オキシ−７，７−ジメチル−２，５−ビシクロ〔２．２．１〕ヘプチレン−オキシ−ヘキシレン］、ポリ［オキシ−７，７−ジメチル−２，５−ビシクロ〔２．２．１〕ヘプチレン−オキシ−デシレン］、ポリ［オキシ−７，７−ジメチル−２，５−ビシクロ〔２．２．１〕ヘプチレン−オキシ−ドデシレン］、ポリ［オキシ−７，７−ジメチル−２，５−ビシクロ〔２．２．１〕ヘプチレン−オキシ−テトラデシレン］、ポリ［オキシ−７，７−ジメチル−２，５−ビシクロ〔２．２．１〕ヘプチレン−オキシ−ヘキサデシレン］、ポリ［オキシ−７，７−ジメチル−２，５−ビシクロ〔２．２．１〕ヘプチレン−オキシ−オクタデシレン］、ポリ［オキシ−７，７−ジメチル−２，５−ビシクロ〔２．２．１〕ヘプチレン−オキシ−イコシレン］、ポリ［オキシ−７，７−ジメチル−２，５−ビシクロ〔２．２．１〕ヘプチレン−オキシ−３，３−ジメチルペンチレン］、ポリ［オキシ−７，７−ジメチル−２，５−ビシクロ〔２．２．１〕ヘプチレン−オキシ−３，３−ジクロロヘキシレン］、ポリ［オキシ−７，７−ジメチル−２，５−ビシクロ〔２．２．１〕ヘプチレン−オキシ−４−フェニルヘプチレン］、ポリ［オキシ−７，７−ジメチル−２，５−ビシクロ〔２．２．１〕ヘプチレン−オキシ−４−エトキシカルボニルオクチレン］、ポリ［オキシ−７，７−ジメチル−２，５−ビシクロ〔２．２．１〕ヘプチレン−オキシ−５−ニトロドデシレン］、ポリ［オキシ−７，７−ジメチル−２，５−ビシクロ〔２．２．１〕ヘプチレン−オキシ−７−シアノヘキサデシレン］、ポリ［オキシ−７，７−ジメチル−２，５−ビシクロ〔２．２．１〕ヘプチレン−オキシ−１，２−シクロヘキシレン］、ポリ［オキシ−７，７−ジメチル−２，５−ビシクロ〔２．２．１〕ヘプチレン−オキシ−１，２−フェニレン］、ポリ［オキシ−７，７−ジメチル−２，５−ビシクロ〔２．２．１〕ヘプチレン−オキシ−１，３−フェニレン］、ポリ［オキシ−７，７−ジメチル−２，５−ビシクロ〔２．２．１〕ヘプチレン−オキシ−１，４−フェニレン］、ポリ［オキシ−７，７−ジメチル−２，５−ビシクロ〔２．２．１〕ヘプチレン−オキシ−１，２−キシリレン］、ポリ［オキシ−７，７−ジメチル−２，５−ビシクロ〔２．２．１〕ヘプチレン−オキシ−１，３−キシリレン］、ポリ［オキシ−７，７−ジメチル−２，５−ビシクロ〔２．２．１〕ヘプチレン−オキシ−１，４−キシリレン］、
【００６５】
ポリ［オキシ−７，７−ジクロロ−２，５−ビシクロ〔２．２．１〕ヘプチレン−オキシ−エチレン］、ポリ［オキシ−７，７−ジクロロ−２，５−ビシクロ〔２．２．１〕ヘプチレン−オキシ−ブチレン］、ポリ［オキシ−７，７−ジクロロ−２，５−ビシクロ〔２．２．１〕ヘプチレン−オキシ−ヘキシレン］、ポリ［オキシ−７，７−ジクロロ−２，５−ビシクロ〔２．２．１〕ヘプチレン−オキシ−デシレン］、ポリ［オキシ−７，７−ジクロロ−２，５−ビシクロ〔２．２．１〕ヘプチレン−オキシ−ドデシレン］、ポリ［オキシ−７，７−ジクロロ−２，５−ビシクロ〔２．２．１〕ヘプチレン−オキシ−テトラデシレン］、ポリ［オキシ−７，７−ジクロロ−２，５−ビシクロ〔２．２．１〕ヘプチレン−オキシ−ヘキサデシレン］、ポリ［オキシ−７，７−ジクロロ−２，５−ビシクロ〔２．２．１〕ヘプチレン−オキシ−オクタデシレン］、ポリ［オキシ−７，７−ジクロロ−２，５−ビシクロ〔２．２．１〕ヘプチレン−オキシ−イコシレン］、ポリ［オキシ−７，７−ジクロロ−２，５−ビシクロ〔２．２．１〕ヘプチレン−オキシ−３，３−ジメチルペンチレン］、ポリ［オキシ−７，７−ジクロロ−２，５−ビシクロ〔２．２．１〕ヘプチレン−オキシ−３，３−ジクロロヘキシレン］、ポリ［オキシ−７，７−ジクロロ−２，５−ビシクロ〔２．２．１〕ヘプチレン−オキシ−４−フェニルヘプチレン］、ポリ［オキシ−７，７−ジクロロ−２，５−ビシクロ〔２．２．１〕ヘプチレン−オキシ−４−エトキシカルボニルオクチレン］、ポリ［オキシ−７，７−ジクロロ−２，５−ビシクロ〔２．２．１〕ヘプチレン−オキシ−５−ニトロドデシレン］、ポリ［オキシ−７，７−ジクロロ−２，５−ビシクロ〔２．２．１〕ヘプチレン−オキシ−７−シアノヘキサデシレン］、ポリ［オキシ−７，７−ジクロロ−２，５−ビシクロ〔２．２．１〕ヘプチレン−オキシ−１，２−シクロヘキシレン］、ポリ［オキシ−７，７−ジクロロ−２，５−ビシクロ〔２．２．１〕ヘプチレン−オキシ−１，２−フェニレン］、ポリ［オキシ−７，７−ジクロロ−２，５−ビシクロ〔２．２．１〕ヘプチレン−オキシ−１，３−フェニレン］、ポリ［オキシ−７，７−ジクロロ−２，５−ビシクロ〔２．２．１〕ヘプチレン−オキシ−１，４−フェニレン］、ポリ［オキシ−７，７−ジクロロ−２，５−ビシクロ〔２．２．１〕ヘプチレン−オキシ−１，２−キシリレン］、ポリ［オキシ−７，７−ジクロロ−２，５−ビシクロ〔２．２．１〕ヘプチレン−オキシ−１，３−キシリレン］、およびポリ［オキシ−７，７−ジクロロ−２，５−ビシクロ〔２．２．１〕ヘプチレン−オキシ−１，４−キシリレン］。
【００６６】
本発明のより好ましいポリエーテル高分子として、式［３］で表される以下のポリエーテル高分子を例示することができる。
ポリ［オキシ−２，６−ビシクロ〔２．２．１〕ヘプチレン−オキシ−エチレン］、ポリ［オキシ−２，６−ビシクロ〔２．２．１〕ヘプチレン−オキシ−ブチレン］、ポリ［オキシ−２，６−ビシクロ〔２．２．１〕ヘプチレン−オキシ−デシレン］、ポリ［オキシ−２，６−ビシクロ〔２．２．１〕ヘプチレン−オキシ−ドデシレン］、ポリ［オキシ−２，６−ビシクロ〔２．２．１〕ヘプチレン−オキシ−テトラデシレン］、ポリ［オキシ−２，６−ビシクロ〔２．２．１〕ヘプチレン−オキシ−ヘキサデシレン］、ポリ［オキシ−２，６−ビシクロ〔２．２．１〕ヘプチレン−オキシ−オクタデシレン］、ポリ［オキシ−２，６−ビシクロ〔２．２．１〕ヘプチレン−オキシ−イコシレン］、ポリ［オキシ−２，６−ビシクロ〔２．２．１〕ヘプチレン−オキシ−３，３−ジメチルペンチレン］、ポリ［オキシ−２，６−ビシクロ〔２．２．１〕ヘプチレン−オキシ−３，３−ジクロロヘキシレン］、ポリ［オキシ−２，６−ビシクロ〔２．２．１〕ヘプチレン−オキシ−４−フェニルヘプチレン］、ポリ［オキシ−２，６−ビシクロ〔２．２．１〕ヘプチレン−オキシ−４−エトキシカルボニルオクチレン］、ポリ［オキシ−２，６−ビシクロ〔２．２．１〕ヘプチレン−オキシ−５−ニトロドデシレン］、ポリ［オキシ−２，６−ビシクロ〔２．２．１〕ヘプチレン−オキシ−７−シアノヘキサデシレン］、ポリ［オキシ−２，６−ビシクロ〔２．２．１〕ヘプチレン−オキシ−１，２−シクロヘキシレン］、ポリ［オキシ−２，６−ビシクロ〔２．２．１〕ヘプチレン−オキシ−１，２−フェニレン］、ポリ［オキシ−２，６−ビシクロ〔２．２．１〕ヘプチレン−オキシ−１，２−キシリレン］、およびポリ［オキシ−２，６−ビシクロ〔２．２．１〕ヘプチレン−オキシ−１，３−キシリレン］。
【００６７】
本発明のポリエーテル高分子はさらに好ましくは、式［１］中のＲ１が２，５−ビシクロ〔２．２．１〕ヘプチレン基または２，６−ビシクロ〔２．２．１〕ヘプチレン基（両者は式〔２〕または［３〕を満足する）であるポリエーテル高分子である。
【００６８】
本発明のさらに好ましいポリエーテル高分子として、以下のポリエーテル高分子を例示することができる。
ポリ［オキシ−２，５−ビシクロ〔２．２．１〕ヘプチレン−オキシ−ヘキシレン］、ポリ［オキシ−２，５−ビシクロ〔２．２．１〕ヘプチレン−オキシ−１，３−フェニレン］、ポリ［オキシ−２，５−ビシクロ〔２．２．１〕ヘプチレン−オキシ−１，４−フェニレン］、ポリ［オキシ−２，５−ビシクロ〔２．２．１〕ヘプチレン−オキシ−１，４−キシリレン］、ポリ［オキシ−２，５−ビシクロ〔２．２．１〕ヘプチレン−オキシ−ビフェニル−４，４’−ジイル］、ポリ［オキシ−２，５−ビシクロ〔２．２．１〕ヘプチレン−オキシ−フルオレン−９，９−ビス（１，４−フェニレン）］、ポリ［オキシ−２，５−ビシクロ〔２．２．１〕ヘプチレン−オキシ−４，４’−スルフォニルジフェニレン］、ポリ［オキシ−２，５−ビシクロ〔２．２．１〕ヘプチレン−オキシ−４，４’−チオジフェニレン］、ポリ［オキシ−２，５−ビシクロ〔２．２．１〕ヘプチレン−オキシ−ヘキサフルオロプロパン−２，２−ビス（１，４−フェニレン）］、ポリ［オキシ−２，６−ビシクロ〔２．２．１〕ヘプチレン−オキシ−ヘキシレン］、ポリ［オキシ−２，６−ビシクロ〔２．２．１〕ヘプチレン−オキシ−１，３−フェニレン］、ポリ［オキシ−２，６−ビシクロ〔２．２．１〕ヘプチレン−オキシ−１，４−フェニレン］、ポリ［オキシ−２，６−ビシクロ〔２．２．１〕ヘプチレン−オキシ−１，４−キシリレン］、ポリ［オキシ−２，６−ビシクロ〔２．２．１〕ヘプチレン−オキシ−ビフェニル−４，４’−ジイル］、ポリ［オキシ−２，６−ビシクロ〔２．２．１〕ヘプチレン−オキシ−フルオレン−９，９−ビス（１，４−フェニレン）］、ポリ［オキシ−２，６−ビシクロ〔２．２．１〕ヘプチレン−オキシ−４，４’−スルフォニルジフェニレン］、ポリ［オキシ−２，６−ビシクロ〔２．２．１〕ヘプチレン−オキシ−４，４’−チオジフェニレン］、およびポリ［オキシ−２，６−ビシクロ〔２．２．１〕ヘプチレン−オキシ−ヘキサフルオロプロパン−２，２−ビス（１，４−フェニレン）］。
【００６９】
本発明の上式〔１〕で表される重合単位からなるポリエーテル高分子の製造方法は、少なくとも１種類の下記の単量体（Ａ）と、少なくとも１種類の下記の単量体（Ｂ）とを金属塩の存在下で共重合させる工程からなるものである。
単量体（Ａ）：少なくとも２個が炭素原子である６〜２０個の原子からなる環骨格を有する単環の非共役環状ジエン化合物（Ａ１）、および／または少なくとも２個が炭素原子である３〜２０個の原子からなる環骨格を有する単環の複数個が相互に結合してなる非共役環状ジエン化合物（Ａ２）
単量体（Ｂ）：２個の炭素原子のそれぞれが水酸基を有する、炭素原子数２〜２０の脂肪族ジオール、炭素原子数３〜２０の脂環式ジオール、および二価フェノールからなる群から選ばれる少なくとも１種の化合物
【００７０】
単量体（Ａ）は公知の化合物であってもよい。単量体（Ａ）は好ましくは下式〔４〕または式〔５〕で表される化合物であり、それらは組合せて用いてもよい。
【化５】
2010001466.tif 000006
（式中、Ｒ２３、Ｒ２４、Ｒ２７およびＲ２８はそれぞれ同一または相異なり、水素原子、炭素原子数１〜１０のアルキル基、炭素原子数６〜１８のアリール基、炭素原子数１〜１０のアルコキシ基、炭素原子数１〜１０のアルコキシカルボニル基、炭素原子数１〜１０のアルキルチオ基、炭素原子数６〜１８のアリールチオ基、ニトロ基、シアノ基、ハロゲン原子、または炭素原子数１〜１０のアルキルシリル基を表し、該アルキル基、アルコキシ基、アルコキシカルボニル基、アルキルチオ基およびアルキルシリル基のそれぞれは、ハロゲン原子またはアリール基で置換されていてもよい。Ｒ２５およびＲ２６はそれぞれ同一または相異なり、置換基を有していてもよい炭素原子数１以上の炭化水素基を表し、Ｒ２５、Ｒ２６及びそれらと隣接する合計４個の炭素原子からなる環骨格の原子数は６〜２０であり、Ｒ２５とＲ２６とは直接または原子もしくは原子団を介して結合されていてもよい。）
【００７１】
【化６】
2010001466.tif 000007
（式中、Ｒ２９及びＲ３１はそれぞれ同一または相異なり、少なくとも２個が炭素原子である３〜２０個の原子からなる環骨格と１個の炭素-炭素二重結合とを有する環状炭化水素基を表し、Ｒ３０は、炭素原子、水素原子および窒素原子からなる群から選ばれる２以上の原子からなる架橋基を表し、ｎは０または１を表す。）
【００７２】
式〔４〕で表される化合物として、以下の化合物を例示することができる。
１，４−シクロヘキサジエン、１，４−シクロオクタジエン、１，５−シクロオクタジエン、１，４−シクロデカジエン、１，５−シクロデカジエン、１，６−シクロデカジエン、１，４−シクロドデカジエン、１，５−シクロドデカジエン、１，６−シクロドデカジエン、１，７−シクロドデカジエン、１，４−シクロテトラデカジエン、１，５−シクロテトラデカジエン、１，６−シクロテトラデカジエン、１，７−シクロテトラデカジエン、１，８−シクロテトラデカジエン、１，４−シクロヘキサデカジエン、１，５−シクロヘキサデカジエン、１，６−シクロヘキサデカジエン、１，７−シクロヘキサデカジエン、１，８−シクロヘキサデカジエン、１，９−シクロヘキサデカジエン、１，４−シクロオクタデカジエン、１，５−シクロオクタデカジエン、１，６−シクロオクタデカジエン、１，７−シクロオクタデカジエン、１，８−シクロオクタデカジエン、１，９−シクロオクタデカジエン、１，１０−シクロオクタデカジエン、１，４−シクロイコサジエン、１，５−シクロイコサジエン、１，６−シクロイコサジエン、１，７−シクロイコサジエン、１，８−シクロイコサジエン、１，９−シクロイコサジエン、１，１０−シクロイコサジエン、１，１１−シクロイコサジエン、
【００７３】
１−メチル−２，５−シクロヘキサジエン、１−エチル−２，５−シクロヘキサジエン、１−プロピル−２，５−シクロヘキサジエン、１−ブチル−２，５−シクロヘキサジエン、１−ペンチル−２，５−シクロヘキサジエン、１−ヘキシル−２，５−シクロヘキサジエン、１−ヘプチル−２，５−シクロヘキサジエン、１−オクチル−２，５−シクロヘキサジエン、１−ノニル−２，５−シクロヘキサジエン、１−デシル−２，５−シクロヘキサジエン、１−（ｔｅｒｔ−ブチル）−２，５−シクロヘキサジエン、１，４−ジメチル−２，５−シクロヘキサジエン、１，４−ジエチル−２，５−シクロヘキサジエン、１，４−ジプロピル−２，５−シクロヘキサジエン、１，４−ジブチル−２，５−シクロヘキサジエン、１，４−ジペンチル−２，５−シクロヘキサジエン、１，４−ジヘキシル−２，５−シクロヘキサジエン、１，４−ジヘプチル−２，５−シクロヘキサジエン、１，４−ジオクチル−２，５−シクロヘキサジエン、１，４−ジノニル−２，５−シクロヘキサジエン、１，４−ジデシル−２，５−シクロヘキサジエン、１，４−ビス（ｔｅｒｔ−ブチル）−２，５−シクロヘキサジエン、
【００７４】
２−フルオロメチル−２，５−シクロヘキサジエン、１−ジフルオロメチル−２，５−シクロヘキサジエン、１−トリフルオロメチル−２，５−シクロヘキサジエン、１−クロロメチル−２，５−シクロヘキサジエン、１−ジクロロメチル−２，５−シクロヘキサジエン、１−トリクロロメチル−２，５−シクロヘキサジエン、１−ブロモメチル−２，５−シクロヘキサジエン、１−ジブロモメチル−２，５−シクロヘキサジエン、１−トリブロモメチル−２，５−シクロヘキサジエン、１，４−ビス（フルオロメチル）−２，５−シクロヘキサジエン、１，４−ビス（ジフルオロメチル）−２，５−シクロヘキサジエン、１，４−ビス（トリフルオロメチル）−２，５−シクロヘキサジエン、１，４−ビス（クロロメチル）−２，５−シクロヘキサジエン、１，４−ビス（ジクロロメチル）−２，５−シクロヘキサジエン、１，４−ビス（トリクロロメチル）−２，５−シクロヘキサジエン、１，４−ビス（ブロモメチル）−２，５−シクロヘキサジエン、１，４−ビス（ジブロモメチル）−２，５−シクロヘキサジエン、１，４−ビス（トリブロモメチル）−２，５−シクロヘキサジエン、
【００７５】
１−（１−フルオロエチル）−２，５−シクロヘキサジエン、１−（２−フルオロエチル）−２，５−シクロヘキサジエン、１−（１，２−ジフルオロエチル）−２，５−シクロヘキサジエン、１−（１，１，２，２，２−ペンタフルオロエチル）−２，５−シクロヘキサジエン、１−（１−フルオロブチル）−２，５−シクロヘキサジエン、１−（２−フルオロブチル）−２，５−シクロヘキサジエン、１−（１，２，３，４−テトラフルオロブチル）−２，５−シクロヘキサジエン、１−（１，１，２，２，３，３，４，４，４−デカフルオロブチル）−２，５−シクロヘキサジエン、１−（１−クロロエチル）−２，５−シクロヘキサジエン、１−（２−クロロエチル）−２，５−シクロヘキサジエン、１−（１，２−ジクロロエチル）−２，５−シクロヘキサジエン、１−（１，１，２，２，２−ペンタクロロエチル）−２，５−シクロヘキサジエン、１−（１−クロロブチル）−２，５−シクロヘキサジエン、１−（２−クロロブチル）−２，５−シクロヘキサジエン、１−（１，２，３，４−テトラクロロブチル）−２，５−シクロヘキサジエン、１−（１，１，２，２，３，３，４，４，４−デカクロロブチル）−２，５−シクロヘキサジエン、１−（１−ブロモエチル）−２，５−シクロヘキサジエン、１−（２−ブロモエチル）−２，５−シクロヘキサジエン、１−（１，２−ジブロモエチル）−２，５−シクロヘキサジエン、１−（１，１，２，２，２−ペンタブロモエチル）−２，５−シクロヘキサジエン、１−（１−ブロモブチル）−２，５−シクロヘキサジエン、１−（２−ブロモブチル）−２，５−シクロヘキサジエン、１−（１，２，３，４−テトラブロモブチル）−２，５−シクロヘキサジエン、１−（１，１，２，２，３，３，４，４，４−デカブロモブチル）−２，５−シクロヘキサジエン、１，４−ビス（１−フルオロエチル）−２，５−シクロヘキサジエン、１，４−ビス（２−フルオロエチル）−２，５−シクロヘキサジエン、１，４−ビス（１，２−ジフルオロエチル）−２，５−シクロヘキサジエン、１，４−ビス（１，１，２，２，２−ペンタフルオロエチル）−２，５−シクロヘキサジエン、１，４−ビス（１−フルオロブチル）−２，５−シクロヘキサジエン、１，４−ビス（２−フルオロブチル）−２，５−シクロヘキサジエン、１，４−ビス（１，２，３，４−テトラフルオロブチル）−２，５−シクロヘキサジエン、１，４−ビス（１，１，２，２，３，３，４，４，４−デカフルオロブチル）−２，５−シクロヘキサジエン、１，４−ビス（１−クロロエチル）−２，５−シクロヘキサジエン、１，４−ビス（２−クロロエチル）−２，５−シクロヘキサジエン、１，４−ビス（１，２−ジクロロエチル）−２，５−シクロヘキサジエン、１，４−ビス（１，１，２，２，２−ペンタクロロエチル）−２，５−シクロヘキサジエン、１，４−ビス（１−クロロブチル）−２，５−シクロヘキサジエン、１，４−ビス（２−クロロブチル）−２，５−シクロヘキサジエン、１，４−ビス（１，２，３，４−テトラクロロブチル）−２，５−シクロヘキサジエン、１，４−ビス（１，１，２，２，３，３，４，４，４−デカクロロブチル）−２，５−シクロヘキサジエン、１，４−ビス（１−ブロモエチル）−２，５−シクロヘキサジエン、１，４−ビス（２−ブロモエチル）−２，５−シクロヘキサジエン、１，４−ビス（１，２−ジブロモエチル）−２，５−シクロヘキサジエン、１，４−ビス（１，１，２，２，２−ペンタブロモエチル）−２，５−シクロヘキサジエン、１，４−ビス（１−ブロモブチル）−２，５−シクロヘキサジエン、１，４−ビス（２−ブロモブチル）−２，５−シクロヘキサジエン、１，４−ビス（１，２，３，４−テトラブロモブチル）−２，５−シクロヘキサジエン、１，４−ビス（１，１，２，２，３，３，４，４，４−デカブロモブチル）−２，５−シクロヘキサジエン、
【００７６】
１−フェニル−２，５−シクロヘキサジエン、１，４−ジフェニル−２，５−シクロヘキサジエン、１−ベンジル−２，５−シクロヘキサジエン、１，４−ジベンジル−２，５−シクロヘキサジエン、１−（４−メチルフェニル）−２，５−シクロヘキサジエン、１，４−ビス（４−メチルフェニル）−２，５−シクロヘキサジエン、
【００７７】
１−メチルオキシ−２，５−シクロヘキサジエン、１−エチルオキシ−２，５−シクロヘキサジエン、１−プロピルオキシ−２，５−シクロヘキサジエン、１−ブチルオキシ−２，５−シクロヘキサジエン、１−ペンチルオキシ−２，５−シクロヘキサジエン、１−ヘキシルオキシ−２，５−シクロヘキサジエン、１−ヘプチルオキシ−２，５−シクロヘキサジエン、１−オクチルオキシ−２，５−シクロヘキサジエン、１−ノニルオキシ−２，５−シクロヘキサジエン、１−デシルオキシ−２，５−シクロヘキサジエン、１−（ｔｅｒｔ−ブチルオキシ−）−２，５−シクロヘキサジエン、１，４−ビス（メチルオキシ）−２，５−シクロヘキサジエン、１，４−ビス（エチルオキシ）−２，５−シクロヘキサジエン、１，４−ビス（プロピルオキシ）−２，５−シクロヘキサジエン、１，４−ビス（ブチルオキシ）−２，５−シクロヘキサジエン、１，４−ビス（ペンチルオキシ）−２，５−シクロヘキサジエン、１，４−ビス（ヘキシルオキシ）−２，５−シクロヘキサジエン、１，４−ビス（ヘプチルオキシ）−２，５−シクロヘキサジエン、１，４−ビス（オクチルオキシ）−２，５−シクロヘキサジエン、１，４−ビス（ノニルオキシ）−２，５−シクロヘキサジエン、１，４−ビス（デシルオキシ）−２，５−シクロヘキサジエン、１，４−ビス（ｔｅｒｔ−ブチルオキシ）−２，５−シクロヘキサジエン、
【００７８】
１−メチルチオ−２，５−シクロヘキサジエン、１−エチルチオ−２，５−シクロヘキサジエン、１−プロピルチオ−２，５−シクロヘキサジエン、１−ブチルチオ−２，５−シクロヘキサジエン、１−ペンチルチオ−２，５−シクロヘキサジエン、１−ヘキシルチオ−２，５−シクロヘキサジエン、１−ヘプチルチオ−２，５−シクロヘキサジエン、１−オクチルチオ−２，５−シクロヘキサジエン、１−ノニルチオ−２，５−シクロヘキサジエン、１−デシルチオ−２，５−シクロヘキサジエン、１−（ｔｅｒｔ−ブチルチオ）−２，５−シクロヘキサジエン、１，４−ビス（メチルチオ）−２，５−シクロヘキサジエン、１，４−ビス（エチルチオ）−２，５−シクロヘキサジエン、１，４−ビス（プロピルチオ）−２，５−シクロヘキサジエン、１，４−ビス（ブチルチオ）−２，５−シクロヘキサジエン、１，４−ビス（ペンチルチオ）−２，５−シクロヘキサジエン、１，４−ビス（ヘキシルチオ）−２，５−シクロヘキサジエン、１，４−ビス（ヘプチルチオ）−２，５−シクロヘキサジエン、１，４−ビス（オクチルチオ）−２，５−シクロヘキサジエン、１，４−ビス（ノニルチオ）−２，５−シクロヘキサジエン、１，４−ビス（デシルチオ）−２，５−シクロヘキサジエン、１，４−ビス（ｔｅｒｔ−ブチルチオ）−２，５−シクロヘキサジエン、１−フェニルチオ−２，５−シクロヘキサジエン、１，４−ビス（フェニルチオ）−２，５−シクロヘキサジエン、１−（４−メチルフェニルチオ）−２，５−シクロヘキサジエン、１，４−ビス（４−メチルフェニルチオ）−２，５−シクロヘキサジエン、
【００７９】
１−ニトロ−２，５−シクロヘキサジエン、１，４−ジニトロ−２，５−シクロヘキサジエン、１−シアノ−２，５−シクロヘキサジエン、１，４−ジシアノ−２，５−シクロヘキサジエン、１−フルオロ−２，５−シクロヘキサジエン、１，４−ジフルオロ−２，５−シクロヘキサジエン、１−クロロ−２，５−シクロヘキサジエン、１，４−ジクロロ−２，５−シクロヘキサジエン、１−ブロモ−２，５−シクロヘキサジエン、１，４−ジブロモ−２，５−シクロヘキサジエン、
【００８０】
１−メチルシリル−２，５−シクロヘキサジエン、１−エチルシリル−２，５−シクロヘキサジエン、１−プロピルシリル−２，５−シクロヘキサジエン、１−ブチルシリル−２，５−シクロヘキサジエン、１−ペンチルシリル−２，５−シクロヘキサジエン、１−ヘキシルシリル−２，５−シクロヘキサジエン、１−ヘプチルシリル−２，５−シクロヘキサジエン、１−オクチルシリル−２，５−シクロヘキサジエン、１−ノニルシリル−２，５−シクロヘキサジエン、１−デシルシリル−２，５−シクロヘキサジエン、１−（ｔｅｒｔ−ブチルシリル）−２，５−シクロヘキサジエン、１，４−ビス（メチルシリル）−２，５−シクロヘキサジエン、１，４−ビス（エチルシリル）−２，５−シクロヘキサジエン、１，４−ビス（プロピルシリル）−２，５−シクロヘキサジエン、１，４−ビス（ブチルシリル）−２，５−シクロヘキサジエン、１，４−ビス（ペンチルシリル）−２，５−シクロヘキサジエン、１，４−ビス（ヘキシルシリル）−２，５−シクロヘキサジエン、１，４−ビス（ヘプチルシリル）−２，５−シクロヘキサジエン、１，４−ビス（オクチルシリル）−２，５−シクロヘキサジエン、１，４−ビス（ノニルシリル）−２，５−シクロヘキサジエン、１，４−ビス（デシルシリル）−２，５−シクロヘキサジエン、１，４−ビス（ｔｅｒｔ−ブチルシリル）−２，５−シクロヘキサジエン、
【００８１】
１−オキサ−３，５−シクロヘキサジエン、１−オキサ−３，６−シクロオクタジエン、１−オキサ−３，７−シクロデカジエン、１−オキサ−３，８−シクロドデカジエン、１−オキサ−３，９−シクロテトラデカジエン、１−オキサ−３，１０−シクロヘキサデカジエン、１−オキサ−３，１１−シクロオクタデカジエン、１−オキサ−３，１２−シクロイコサジエン、１，６−ジオキサ−３，８−シクロデカジエン、１−チオ−３，５−シクロヘキサジエン、１−チオ−３，６−シクロオクタジエン、１−チオ−３，７−シクロデカジエン、１−チオ−３，８−シクロドデカジエン、１−チオ−３，９−シクロテトラデカジエン、１−チオ−３，１０−シクロヘキサデカジエン、１−チオ−３，１１−シクロオクタデカジエン、１−チオ−３，１２−シクロイコサジエン、１，６−ジチオ−３，８−シクロデカジエン、
【００８２】
ビシクロ〔２．２．１〕ヘプタ−２，５−ジエン、１−メチルビシクロ〔２．２．１〕ヘプタ−２，５−ジエン、１−エチルビシクロ〔２．２．１〕ヘプタ−２，５−ジエン、１−ブチルビシクロ〔２．２．１〕ヘプタ−２，５−ジエン、１−ｔｅｒｔ−ブチルビシクロ〔２．２．１〕ヘプタ−２，５−ジエン、１，４−ジメチルビシクロ〔２．２．１〕ヘプタ−２，５−ジエン、１，４−ジブチルビシクロ〔２．２．１〕ヘプタ−２，５−ジエン、７，７−ジメチルビシクロ〔２．２．１〕ヘプタ−２，５−ジエン、７，７−ジブチルビシクロ〔２．２．１〕ヘプタ−２，５−ジエン、７，７−ジフルオロビシクロ〔２．２．１〕ヘプタ−２，５−ジエン、７，７−ジクロロビシクロ〔２．２．１〕ヘプタ−２，５−ジエン、ビシクロ〔３．２．２〕ノナ−２，５−ジエン、ビシクロ〔２．２．２〕ノナ−２，６−ジエン、ビシクロ〔４．３．２〕ウンデカ−２，５−ジエン、ビシクロ〔４．３．２〕ウンデカ−２，６−ジエン、ビシクロ〔４．４．３〕トリデカ−２，５−ジエン、ビシクロ〔４．４．３〕トリデカ−２，６−ジエン、ビシクロ〔５．４．４〕ペンタデカ−２，５−ジエン、ビシクロ〔５．４．４〕ペンタデカ−２，６−ジエン、ビシクロ〔５．５．５〕ヘプタデカ−２，５−ジエン、ビシクロ〔５．５．５〕ヘプタデカ−２，６−ジエン、ビシクロ〔６．６．５〕ノナデカ−２，５−ジエン、およびビシクロ〔６．６．５〕ノナデカ−２，６−ジエン。
【００８３】
式〔５〕で表される化合物として、以下の化合物を例示することができる。
メチレンビス（２−シクロプロピレン−１−イル）、メチレンビス（３−シクロペンチレン−１−イル）、メチレンビス（４−シクロヘプチレン−１−イル）、メチレンビス（５−シクロノニレン−１−イル）、メチレンビス（６−シクロウンデシレン−１−イル）、メチレンビス（７−シクロトリデシレン−１−イル）、メチレンビス（８−シクロペンタデシレン−１−イル）、メチレンビス（９−シクロヘプタデシレン−１−イル）、メチレンビス（１０−シクロノナデシレン−１−イル）、１，２−エチレンビス（２−シクロプロピレン−１−イル）、１，２−エチレンビス（３−シクロペンチレン−１−イル）、１，２−エチレンビス（４−シクロヘプチレン−１−イル）、１，２−エチレンビス（５−シクロノニレン−１−イル）、１，２−エチレンビス（６−シクロウンデシレン−１−イル）、１，２−エチレンビス（７−シクロトリデシレン−１−イル）、１，２−エチレンビス（８−シクロペンタデシレン−１−イル）、１，２−エチレンビス（９−シクロヘプタデシレン−１−イル）、１，２−エチレンビス（１０−シクロノナデシレン−１−イル）、１，３−プロピレンビス（２−シクロプロピレン−１−イル）、１，３−プロピレンビス（３−シクロペンチレン−１−イル）、１，３−プロピレンビス（４−シクロヘプチレン−１−イル）、１，３−プロピレンビス（５−シクロノニレン−１−イル）、１，３−プロピレンビス（６−シクロウンデシレン−１−イル）、１，３−プロピレンビス（７−シクロトリデシレン−１−イル）、１，３−プロピレンビス（８−シクロペンタデシレン−１−イル）、１，３−プロピレンビス（９−シクロヘプタデシレン−１−イル）、１，３−プロピレンビス（１０−シクロノナデシレン−１−イル）、２−メチル−１，３−プロピレンビス（２−シクロプロピレン−１−イル）、２−メチル−１，３−プロピレンビス（３−シクロペンチレン−１−イル）、２−メチル−１，３−プロピレンビス（４−シクロヘプチレン−１−イル）、２−メチル−１，３−プロピレンビス（５−シクロノニレン−１−イル）、２−メチル−１，３−プロピレンビス（６−シクロウンデシレン−１−イル）、２−メチル−１，３−プロピレンビス（７−シクロトリデシレン−１−イル）、２−メチル−１，３−プロピレンビス（８−シクロペンタデシレン−１−イル）、２−メチル−１，３−プロピレンビス（９−シクロヘプタデシレン−１−イル）、および２−メチル−１，３−プロピレンビス（１０−シクロノナデシレン−１−イル）。
【００８４】
また、本発明におけるポリエーテル高分子は、好ましくは、式〔１〕中のＲ２が下式〔７〕で表される基であるポリエーテル高分子である。
【００８５】
【化７】
2010001466.tif 000008
（式中、Ｒ４０〜Ｒ４７はそれぞれ同一または相異なり、水素原子、炭素原子数１〜１０のアルキル基、炭素原子数６〜１８のアリール基、炭素原子数１〜１０のアルコキシ基、炭素原子数１〜１０のアルコキシカルボニル基、炭素原子数１〜１０のアルキルチオ基、炭素原子数６〜１８のアリールチオ基、ニトロ基、シアノ基、ハロゲン原子、または炭素原子数１〜１０のアルキルシリル基を表し、該アルキル基、アルコキシ基、アルコキシカルボニル基、アルキルチオ基、およびアルキルシリル基のそれぞれは、ハロゲン原子またはアリール基で置換されていてもよい。Ｒ４８は、−Ｓ−、−ＳＯ２−、−Ｃ（ＣＦ３）２−または下式〔８〕で表される基を表す。
【００８６】
【化８】
2010001466.tif 000009
〔式中、Ｒ４９〜Ｒ５３はそれぞれ同一または相異なり、水素原子、炭素原子数１〜１０のアルキル基、炭素原子数６〜１８のアリール基、炭素原子数１〜１０のアルコキシ基、炭素原子数１〜１０のアルコキシカルボニル基、炭素原子数１〜１０のアルキルチオ基、炭素原子数６〜１８のアリールチオ基、ニトロ基、シアノ基、ハロゲン原子、または炭素原子数１〜１０のアルキルシリル基を表し、該アルキル基、アルコキシ基、アルコキシカルボニル基、アルキルチオ基、およびアルキルシリル基のそれぞれは、ハロゲン原子またはアリール基で置換されていてもよい。〕）
【００８７】
式〔７〕で表される基において、好ましくは、Ｒ４８が式〔８〕で表される基である。
【００８８】
単量体（Ａ）は、より好ましくは、下式〔６〕で表される化合物である。
【化９】
2010001466.tif 000010
（式中、Ｒ３２〜Ｒ３９はそれぞれ同一または相異なり、水素原子、炭素原子数１〜１０のアルキル基、炭素原子数６〜１８のアリール基、炭素原子数１〜１０のアルコキシ基、炭素原子数１〜１０のアルコキシカルボニル基、炭素原子数１〜１０のアルキルチオ基、炭素原子数６〜１８のアリールチオ基、ニトロ基、シアノ基、ハロゲン原子、または炭素原子数１〜１０のアルキルシリル基を表し、該アルキル基、アルコキシ基、アルコキシカルボニル基、アルキルチオ基およびアルキルシリル基のそれぞれは、ハロゲン原子またはアリール基で置換されていてもよい。）
【００８９】
式〔６〕で表される化合物として、ビシクロ〔２．２．１〕ヘプタ−２，５−ジエン、１−メチルビシクロ〔２．２．１〕ヘプタ−２，５−ジエン、１−エチルビシクロ〔２．２．１〕ヘプタ−２，５−ジエン、１−ブチルビシクロ〔２．２．１〕ヘプタ−２，５−ジエン、１−ｔｅｒｔ−ブチルビシクロ〔２．２．１〕ヘプタ−２，５−ジエン、１，４−ジメチルビシクロ〔２．２．１〕ヘプタ−２，５−ジエン、１，４−ジブチルビシクロ〔２．２．１〕ヘプタ−２，５−ジエン、７，７−ジメチルビシクロ〔２．２．１〕ヘプタ−２，５−ジエン、７，７−ジブチルビシクロ〔２．２．１〕ヘプタ−２，５−ジエン、７，７−ジフルオロビシクロ〔２．２．１〕ヘプタ−２，５−ジエン、および７，７−ジクロロビシクロ〔２．２．１〕ヘプタ−２，５−ジエンを例示することができる。中でも、ビシクロ〔２．２．１〕ヘプタ−２，５−ジエンがより好ましい。
【００９０】
単量体（Ｂ）は公知の化合物であってもよい。単量体（Ｂ）として、以下の化合物を例示することができ、それらを組合せて用いてもよい。
１，２−エチレングリコール、１，３−プロピレングリコール、１，４−ブチレングリコール、１，５−ペンチレングリコール、１，６−ヘキシレングリコール、１，８−オクチレングリコール、１，１０−デシレングリコール、１，１１−ウンデシレングリコール、１，１２−ドデシレングリコール、１，１３−トリデシレングリコール、１，１４−テトラデシレングリコール、１，１５−ペンタデシレングリコール、１，１６−ヘキサデシレングリコール、１，１７−ヘプタデシレングリコール、１，１８−オクタデシレングリコール、１，１９−ノナデシレングリコール、１，２０−イコシレングリコール、２−メチル−１，３−プロピレングリコール、３，３−ジメチル−１，５−ペンチレングリコール、３−フルオロ−１，６−ヘキシレングリコール、３，３−ジクロロ−１，６−ヘキシレングリコール、３，４，５−トリブロモ−１，６−ヘキシレングリコール、４−フェニル−１，７−ヘプチレングリコール、４−メトキシ−１，７−ヘプチレングリコール、４−エトキシカルボニル−１，８−オクチレングリコール、４−プロピルチオ−１，１０−デシレングリコール、５−ニトロ−１，１２−ドデシレングリコール、７−シアノ−１，１６−ヘキサデシレングリコール、８−エチルシリル−１，１８−オクタデシレングリコール、ｏ−キシリレングリコール、ｍ−キシリレングリコール、およびｐ−キシリレングリコールのような脂肪族ジオール；１，２−ジヒドロキシシクロヘキサン、１，３−ジヒドロキシシクロヘキサン、および１，４−ジヒドロキシシクロヘキサンのような脂環式ジオール；ならびに１，２−ジヒドロキシベンゼン、１，３−ジヒドロキシベンゼン、ヒドロキノン、４，４’−ビフェノール、９，９−ビス（４−ヒドロキシフェニル）フルオレン、ビス（４−ヒドロキシフェニル）スルフォン、ビス（４−ヒドロキシフェニル）スルフィド、および２，２−ビス（４−ヒドロキシフェニル）ヘキサフルオロプロパンのような二価フェノール。
【００９１】
単量体（Ｂ）として、好ましくは、下式〔９〕で表される化合物である。
【化１０】
2010001466.tif 000011
（式中、Ｒ５７〜Ｒ６４はそれぞれ同一または相異なり、水素原子、炭素原子数１〜１０のアルキル基、炭素原子数６〜１８のアリール基、炭素原子数１〜１０のアルコキシ基、炭素原子数１〜１０のアルコキシカルボニル基、炭素原子数１〜１０のアルキルチオ基、炭素原子数６〜１８のアリールチオ基、ニトロ基、シアノ基、ハロゲン原子、または炭素原子数１〜１０のアルキルシリル基を表し、該アルキル基、アルコキシ基、アルコキシカルボニル基、アルキルチオ基、およびアルキルシリル基のそれぞれは、ハロゲン原子またはアリール基で置換されていてもよい。Ｒ６５は、−Ｓ−、−ＳＯ２−、−Ｃ（ＣＦ３）２−または上式〔８〕で表される基を表す。）
【００９２】
式〔９〕で表される化合物として、好ましくは、Ｒ６５が式〔８〕で表される基である。
【００９３】
本発明における金属塩（重合触媒）は公知の化合物であってもよい。金属塩として、硫酸銅（ＩＩ）、硫酸銀（Ｉ）、硫酸インジウム（ＩＩＩ）、硫酸スカンジウム（ＩＩＩ）、硫酸イッテルビウム（ＩＩＩ）、硫酸ハフニウム（ＩＶ）、硫酸ジルコニウム（ＩＩＩ）、塩化銅（ＩＩ）、塩化銀（Ｉ）、塩化インジウム（ＩＩＩ）、塩化スカンジウム（ＩＩＩ）、塩化イッテルビウム（ＩＩＩ）、塩化ハフニウム（ＩＶ）、塩化ジルコニウム（ＩＩＩ）、硝酸銅（ＩＩ）、硝酸銀（Ｉ）、硝酸インジウム（ＩＩＩ）、硝酸スカンジウム（ＩＩＩ）、硝酸イッテルビウム（ＩＩＩ）、硝酸ハフニウム（ＩＶ）、硝酸ジルコニウム（ＩＩＩ）、メタンスルホン酸銅（ＩＩ）、メタンスルホン酸銀（Ｉ）、メタンスルホン酸インジウム（ＩＩＩ）、メタンスルホン酸スカンジウム（ＩＩＩ）、メタンスルホン酸イッテルビウム（ＩＩＩ）、メタンスルホン酸ハフニウム（ＩＶ）、メタンスルホン酸ジルコニウム（ＩＩＩ）、トリフルオロメタンスルホン酸銅（ＩＩ）、トリフルオロメタンスルホン酸銀（Ｉ）、トリフルオロメタンスルホン酸インジウム（ＩＩＩ）、トリフルオロメタンスルホン酸スカンジウム（ＩＩＩ）、トリフルオロメタンスルホン酸イッテルビウム（ＩＩＩ）、トリフルオロメタンスルホン酸ハフニウム（ＩＶ）、トリフルオロメタンスルホン酸アルミニウム（ＩＩＩ）、およびトリフルオロメタンスルホン酸ジルコニウム（ＩＩＩ）を例示することができる。
【００９４】
中でも、好ましくは、トリフルオロメタンスルホン酸銅（ＩＩ）、トリフルオロメタンスルホン酸銀（Ｉ）、トリフルオロメタンスルホン酸インジウム（ＩＩＩ）、トリフルオロメタンスルホン酸スカンジウム（ＩＩＩ）、トリフルオロメタンスルホン酸イッテルビウム（ＩＩＩ）、トリフルオロメタンスルホン酸ハフニウム（ＩＶ）、トリフルオロメタンスルホン酸アルミニウム（ＩＩＩ）、およびトリフルオロメタンスルホン酸ジルコニウム（ＩＩＩ）のようなトリフルオロメタンスルホン酸の金属塩であり、より好ましくは、トリフルオロメタンスルホン酸銅（ＩＩ）およびトリフルオロメタンスルホン酸アルミニウム（ＩＩＩ）である。
【００９５】
本発明のポリエーテル高分子の物性は、単量体（Ａ）および単量体（Ｂ）として用いられる化合物の構造に大きく依存する。商業的に入手し得るポリエーテル高分子である、−ＣＨ２ＣＨ２−Ｏ−なる重合単位からなるポリオキシエチレンや、−ＣＨ（ＣＨ３）ＣＨ２−Ｏ−なる重合単位からなるポリオキシプロピレンは高い親水性を有するが、本発明のポリエーテル高分子は必ず、単量体（Ａ）に由来する環状構造を主鎖に有するので、高い疎水性を有する。
【００９６】
本発明のポリエーテル高分子の製造方法における共重合の方法として、バッチ式または連続式の、塊状重合法、および適当な溶媒を用いる溶液重合法またはスラリー重合法を例示することができる。該溶媒は特に限定されず一般的な溶媒を用いることができ、共重合の温度に応じて適切な溶媒を選択すればよい。好ましい溶媒として、トルエン、ヘキサン、ヘプタン、アセトン、ニトロメタン、１，４−ジオキサン、テトラヒドロフラン、およびプロピレンカーボネートを例示することができる。
【００９７】
本発明のポリエーテル高分子の製造方法における単量体（Ａ）および（Ｂ）の濃度は特に限定されず、それぞれ、好ましくは０．１〜５０ｍｏｌ／Ｌ、さらに好ましくは０．５〜３０ｍｏｌ／Ｌである。単量体（Ａ）および単量体（Ｂ）の使用量は特に制限されず、好ましくは等モル量で用いられる。
【００９８】
本発明のポリエーテル高分子の製造方法における金属塩の濃度は特に限定されず、重合系に存在する全ての溶媒の１ｍＬあたり、好ましくは１×１０−８ｇ〜１ｇ、さらに好ましくは１×１０−７ｇ〜１×１０−１ｇである。
【００９９】
本発明のポリエーテルの製造方法における共重合の時間は、単量体（Ａ）および単量体（Ｂ）の使用量比や重合反応器の構造に応じて適宜決定され、通常は１０分〜４０時間であり、好ましくは１０分〜２４時間である。
【０１００】
本発明のポリエーテルの製造方法における共重合の温度は特に限定されず、好ましくは０℃以上であって１５０℃以下、より好ましくは３０℃以上であって１２０℃以下、更に好ましくは７０℃以上であって１００℃以下である。
【実施例】
【０１０１】
次に実施例を挙げて本発明を更に詳細に説明するが、本発明はこれらの実施例に限定されるものではない。
【０１０２】
［実施例１］
充分に乾燥された容積２５ｍＬのガラス製反応管を１２本装着可能な多連反応カルーセル装置（Ｒａｄｌｅｙｓ  Ｄｉｓｃｏｖｅｒｙ  Ｔｅｃｈｎｏｌｏｇｉｅｓ社製）に、重合溶媒としての精製１，４−ジオキサン４ｍＬを、窒素雰囲気下・常温常圧下においてシリンジを用いて仕込んだ。これに、トリフルオロメタンスルホン酸銅（ＩＩ）（金属塩）を１，４−ジオキサンに分散させた濃度０．０２５ｇ／ｍＬの液４ｍＬを投入し、得られた混合物を撹拌した。これに、東京化成工業社製のビシクロ〔２．２．１〕ヘプタ−２，５−ジエン（単量体（Ａ））０．５６ｍＬ（５．５ｘ１０−３ｍｏｌ）と、東京化成工業社製のｐ−キシリレングリコール（単量体（Ｂ））０．７６ｇ（５．５ｘ１０−３ｍｏｌ）とを仕込んだ。これを密栓して９０℃にまで加熱し、９０℃に達した時点から７時間重合させた。
得られた重合反応混合物を、濃度１．０ｍｏｌ／Ｌの炭酸水素ナトリウム水溶液で洗浄し、分液された油層に硫酸水素ナトリウムを加えて脱水処理した。該油層中の重合溶媒および未反応の単量体は少量のメタノールを加えろ過することで除去し、固体部分を８０℃で約３時間減圧乾燥した後、乾燥された生成物０．６２ｇを得た。
乾燥された生成物を、日本電子社製のＬＡ−５００なる測定装置を用いて１Ｈ−ＮＭＲ測定し（測定溶媒：クロロホルム−ｄ1、測定温度：室温、試料濃度：５０ｍｇ／０．５ｍｌ、基準物質：クロロホルム−ｄ1（７．２６ｐｐｍ））、共重合体主鎖のエーテル結合の酸素原子に隣接する炭素原子に結合する水素原子のシグナルを３．２−４．８ｐｐｍの位置に、単量体（Ａ）に由来する２，５−ビシクロ〔２．２．１〕ヘプチレン構造に帰属される複数のピークを１．０−２．８ｐｐｍに、単量体（Ｂ）のベンゼン環に結合する水素原子のシグナルを６．８−７．６ｐｐｍの位置に、それぞれ観測した。これらに基づいて、乾燥された生成物は、ビシクロ〔２．２．１〕ヘプタ−２，５−ジエンとｐ−キシリレングリコールとの共重合体であるポリ［オキシ−２，５−ビシクロ〔２．２．１〕ヘプチレン−オキシ−１，４−キシリレン］であると結論された。該共重合体の分子量分布は、ＧＰＣ測定で観測された複数のピークに基づき、ポリスチレン基準で分子量が１．１７×１０３および７．８×１０２の位置にピークが確認される二峰性であった。
【０１０３】
上記の重量平均分子量（Ｍｗ）は（後記の数平均分子量（Ｍｎ）および分子量分布（Ｍｗ／Ｍｎ）も）、ゲルパーミエーションクロマトグラフィー（ＧＰＣ）によって、下記の条件で測定した。また、検量線は標準ポリスチレンを用いて作成した。
測定機        ：ＪＡＳＣＯ社製（デガッサー：ＤＧ−９８０−５０、ポンプ：ＰＵ−９                ８０、オートサンプラー：ＡＳ−９５０、カラムオーブン：ＣＯ−９６                ６、  ＲＩ検出器：ＲＩ−９３０、ＵＶ検出器：ＵＶ−９７５）
カラム        ：昭和電工（株）製のＳｈｏｄｅｘ（商標）  ＫＦ−８０４
測定温度      ：４０℃
溶媒（移動相）：クロロホルム
サンプル濃度  ：１ｍｇ／１ｍｌ
【０１０４】
［実施例２］
単量体（Ｂ）を東京化成工業社製の１，６−ヘキシレングリコール０．６５ｇ（５．５ｘ１０−３ｍｏｌ）に変更したこと以外は実施例１と同様に行い、乾燥された生成物を得た。
乾燥された生成物を１Ｈ−ＮＭＲ測定し、共重合体主鎖のエーテル結合の酸素原子に隣接する炭素原子に結合する水素原子のシグナルを３．２−３．８ｐｐｍの位置に、単量体（Ａ）に由来する２，５−ビシクロ〔２．２．１〕ヘプチレン構造および単量体（Ｂ）に由来するヘキシレン構造に帰属される複数のピークを重複して１．０−２．８ｐｐｍの位置に、それぞれ観測した。これらに基づいて、乾燥された生成物はビシクロ〔２．２．１〕ヘプタ−２，５−ジエンと１，６−ヘキシレングリコールとの共重合体であるポリ［オキシ−２，５−ビシクロ〔２．２．１〕ヘプチレン−オキシ−ヘキシレン］であると結論された。該共重合体の分子量分布は、ＧＰＣ測定で観測された複数のピークに基づき、ポリスチレン基準で分子量が１．４７×１０３および１．０７×１０３の位置にピークが確認される二峰性であった。
【０１０５】
［実施例３］
実施例１において、（１）単量体（Ａ）の量を０．５６ｍＬから０．４３ｍＬ（４．２ｘ１０−３ｍｏｌ）に変更したこと、（２）単量体（Ｂ）の量を０．７６ｇから０．５８ｇ（４．２ｘ１０−３ｍｏｌ）に変更したこと、（３）金属塩をアルドリッチ社製のトリフルオロメタンスルホン酸アルミニウム０．０５ｇに変更したこと、（４）重合溶媒をアルドリッチ社製のプロピレンカーボネート１７ｍＬに変更したこと、（５）反応温度を９０℃から７０℃に変更したこと、（６）反応時間を７時間から４時間としたこと以外は実施例１と同様に行い、乾燥された生成物０．５５ｇを得た。
乾燥された生成物を１Ｈ−ＮＭＲ測定し、共重合体主鎖のエーテル結合の酸素原子に隣接する炭素原子に結合する水素原子のシグナルを３．２−４．８ｐｐｍの位置に、単量体（Ｂ）のベンゼン環に結合する水素原子のシグナルを６．８−７．６ｐｐｍの位置に、単量体（Ａ）に由来する２，５−ビシクロ〔２．２．１〕ヘプチレン構造に帰属される複数のピークを１．０−２．８ｐｐｍの位置に、それぞれ観測した。これらに基づいて、乾燥された生成物は、ビシクロ〔２．２．１〕ヘプタ−２，５−ジエンとｐ−キシリレングリコールとの共重合体であるポリ［オキシ−２，５−ビシクロ〔２．２．１〕ヘプチレン−オキシ−１，４−キシリレン］であると結論された。該共重合体にはＧＰＣ測定によって単峰性のピークが観測され、数平均分子量（Ｍｎ）、重量平均分子量（Ｍｗ）および分子量分布（Ｍｗ／Ｍｎ）は、ポリスチレン基準でそれぞれ８．３４×１０３、１．４６×１０４および１．７６であった。
【０１０６】
［実施例４］
実施例１において、（１）単量体（Ａ）の量を０．５６ｍＬから０．４３ｍＬ（４．２ｘ１０−３ｍｏｌ）に変更したこと、（２）単量体（Ｂ）を東京化成工業社製のヒドロキノン０．４６ｇ（４．２ｘ１０−３ｍｏｌ）に変更したこと、（３）金属塩をアルドリッチ社製のトリフルオロメタンスルホン酸アルミニウム０．０５ｇに変更したこと、（４）重合溶媒をアルドリッチ社製のプロピレンカーボネート１７ｍＬに変更したこと、（５）反応温度を９０℃から７０℃に変更したこと、（６）反応時間を７時間から４時間としたこと以外は実施例１と同様に行い、乾燥された生成物０．１２ｇを得た。
乾燥された生成物を１Ｈ−ＮＭＲ測定し、共重合体主鎖のエーテル結合の酸素原子に隣接する炭素原子に結合する水素原子のシグナルを４．０−５．１ｐｐｍの位置に、単量体（Ｂ）のベンゼン環に結合する水素原子のシグナルを６．２−７．０ｐｐｍの位置に、単量体（Ａ）に由来する２，５−ビシクロ〔２．２．１〕ヘプチレン構造に帰属される複数のピークを１．０−２．８ｐｐｍの位置に、それぞれ観測した。これらに基づいて、乾燥された生成物は、ビシクロ〔２．２．１〕ヘプタ−２，５−ジエンとヒドロキノンの共重合体であるポリ［オキシ−２，５−ビシクロ〔２．２．１〕ヘプチレン−オキシ−１，４−フェニレン］であると結論された。該共重合体にはＧＰＣ測定によって単峰性のピークが観測され、数平均分子量（Ｍｎ）、重量平均分子量（Ｍｗ）および分子量分布（Ｍｗ／Ｍｎ）は、ポリスチレン基準でそれぞれ５．４９×１０３、６．８７×１０３および１．２５であった。
【０１０７】
［実施例５］
実施例１において、（１）単量体（Ａ）の量を０．５６ｍＬから０．４３ｍＬ（４．２ｘ１０−３ｍｏｌ）に変更したこと、（２）単量体（Ｂ）を東京化成工業社製４，４’−ビフェノール０．７９ｇ（４．２ｘ１０−３ｍｏｌ）に変更したこと、（３）金属塩をアルドリッチ社製のトリフルオロメタンスルホン酸アルミニウム０．０５ｇに変更したこと、（４）重合溶媒をアルドリッチ社製のプロピレンカーボネート１７ｍＬに変更したこと、（５）反応温度を９０℃から７０℃に変更したこと、（６）反応時間を７時間から４時間としたこと以外は実施例１と同様に行い、乾燥された生成物０．３７ｇを得た。
乾燥された生成物を１Ｈ−ＮＭＲ測定し、共重合体主鎖のエーテル結合の酸素原子に隣接する炭素原子に結合する水素原子のシグナルを４．０−５．１ｐｐｍの位置に、単量体（Ｂ）のベンゼン環に結合する水素原子のシグナルを６．６−７．７ｐｐｍの位置に、単量体（Ａ）に由来する２，５−ビシクロ〔２．２．１〕ヘプチレン構造に帰属される複数のピークを１．０−２．８ｐｐｍの位置に、それぞれ観測した。これらに基づいて、乾燥された生成物は、ビシクロ〔２．２．１〕ヘプタ−２，５−ジエンと４，４’−ビフェノールとの共重合体であるポリ［オキシ−２，５−ビシクロ〔２．２．１〕ヘプチレン−オキシ−ビフェニル−４，４’−ジイル］であると結論された。該共重合体にはＧＰＣ測定によって単峰性のピークが観測され、数平均分子量（Ｍｎ）、重量平均分子量（Ｍｗ）および分子量分布（Ｍｗ／Ｍｎ）は、ポリスチレン基準でそれぞれ４．１０×１０３、５．２６×１０３および１．２８であった。
【０１０８】
［実施例６］
実施例１において、（１）単量体（Ａ）の量を０．５６ｍＬから０．８６ｍＬ（８．５ｘ１０−３ｍｏｌ）に変更したこと、（２）単量体（Ｂ）を東京化成工業社製の９，９−ビス（４−ヒドロキシフェニル）フルオレン２．９６ｇ（８．５ｘ１０−３ｍｏｌ）に変更したこと、（３）金属塩をアルドリッチ社製のトリフルオロメタンスルホン酸アルミニウム０．０５ｇに変更したこと、（４）重合溶媒をアルドリッチ社製のプロピレンカーボネート１７ｍＬに変更したこと、（５）反応温度を９０℃から７０℃に変更したこと、（６）反応時間を７時間から４時間としたこと以外は実施例１と同様に行い、乾燥された生成物２．３２ｇを得た。
乾燥された生成物を１Ｈ−ＮＭＲ測定し、共重合体主鎖のエーテル結合の酸素原子に隣接する炭素原子に結合する水素原子のシグナルを３．８−５．３ｐｐｍの位置に、単量体（Ｂ）のベンゼン環に結合する水素原子のシグナルを６．３−７．８ｐｐｍの位置に、単量体（Ａ）に由来する２，５−ビシクロ〔２．２．１〕ヘプチレン構造に帰属される複数のピークを１．０−２．８ｐｐｍの位置に、それぞれ観測した。これらに基づいて、乾燥された生成物は、ビシクロ〔２．２．１〕ヘプタ−２，５−ジエンと９，９−ビス（４−ヒドロキシフェニル）フルオレンの共重合体であるポリ［オキシ−２，５−ビシクロ〔２．２．１〕ヘプチレン−オキシ−フルオレン−９，９−ビス（１，４−フェニレン）］であると結論された。該共重合体にはＧＰＣ測定によって単峰性のピークが観測され、数平均分子量（Ｍｎ）、重量平均分子量（Ｍｗ）および分子量分布（Ｍｗ／Ｍｎ）は、ポリスチレン基準でそれぞれ２．７９×１０３、４．４９×１０３および１．６１であった。
【０１０９】
［実施例７］
実施例１において、（１）単量体（Ａ）の量を０．５６ｍＬから０．８６ｍＬ（８．５ｘ１０−３ｍｏｌ）に変更したこと、（２）単量体（Ｂ）を東京化成工業社製ビス（４−ヒドロキシフェニル）スルフォン２．１１ｇ（８．５ｘ１０−３ｍｏｌ）に変更したこと、（３）金属塩をアルドリッチ社製のトリフルオロメタンスルホン酸アルミニウム０．０５ｇに変更したこと、（４）重合溶媒をアルドリッチ社製のプロピレンカーボネート１７ｍＬに変更したこと、（５）反応温度を９０℃から７０℃に変更したこと、（６）反応時間を７時間から４時間としたこと以外は実施例１と同様に行い、乾燥された生成物０．０８ｇｇを得た。
乾燥された生成物を１Ｈ−ＮＭＲ測定し、共重合体主鎖のエーテル結合の酸素原子に隣接する炭素原子に結合する水素原子のシグナルを３．８−５．３ｐｐｍの位置に、単量体（Ｂ）のベンゼン環に結合する水素原子のシグナルを６．５−７．９ｐｐｍの位置に、単量体（Ａ）に由来する２，５−ビシクロ〔２．２．１〕ヘプチレン構造に帰属される複数のピークを１．０−２．８ｐｐｍの位置に、それぞれ観測した。これらに基づいて、乾燥された生成物は、ビシクロ〔２．２．１〕ヘプタ−２，５−ジエンとビス（４−ヒドロキシフェニル）スルフォンの共重合体であるポリ［オキシ−２，５−ビシクロ〔２．２．１〕ヘプチレン−オキシ−４，４’−スルフォニルジフェニレン］であると結論された。該共重合体にはＧＰＣ測定によって単峰性のピークが観測され、数平均分子量（Ｍｎ）、重量平均分子量（Ｍｗ）および分子量分布（Ｍｗ／Ｍｎ）は、ポリスチレン基準でそれぞれ１．９１×１０３、３．１６×１０３および１．６５であった。
【０１１０】
［実施例８］
実施例１において、（１）単量体（Ａ）の量を０．５６ｍＬから０．８６ｍＬ（８．５ｘ１０−３ｍｏｌ）に変更したこと、（２）単量体（Ｂ）を東京化成工業社製ビス（４−ヒドロキシフェニル）スルフィド１．８４ｇ（８．５ｘ１０−３ｍｏｌ）に変更したこと、（３）金属塩をアルドリッチ社製のトリフルオロメタンスルホン酸アルミニウム０．０５ｇに変更したこと、（４）重合溶媒をアルドリッチ社製のプロピレンカーボネート１７ｍＬに変更したこと、（５）反応温度を９０℃から７０℃に変更したこと、（６）反応時間を７時間から４時間としたこと以外は実施例１と同様に行い、乾燥された生成物１．３４ｇを得た。
乾燥された生成物を１Ｈ−ＮＭＲ測定し、共重合体主鎖のエーテル結合の酸素原子に隣接する炭素原子に結合する水素原子のシグナルを３．８−５．３ｐｐｍの位置に、単量体（Ｂ）のベンゼン環に結合する水素原子のシグナルを６．３−７．４ｐｐｍｐｐｍの位置に、単量体（Ａ）に由来する２，５−ビシクロ〔２．２．１〕ヘプチレン構造に帰属される複数のピークを１．０−２．８ｐｐｍの位置に、それぞれ観測した。これらに基づいて、乾燥された生成物は、ビシクロ〔２．２．１〕ヘプタ−２，５−ジエンとビス（４−ヒドロキシフェニル）スルフィドの共重合体であるポリ［オキシ−２，５−ビシクロ〔２．２．１〕ヘプチレン−オキシ−４，４’−チオジフェニレン］であると結論された。該共重合体にはＧＰＣ測定によって単峰性のピークが観測され、数平均分子量（Ｍｎ）、重量平均分子量（Ｍｗ）および分子量分布（Ｍｗ／Ｍｎ）は、ポリスチレン基準でそれぞれ２．４９×１０２、２．６０×１０３および１．０５であった。
【０１１１】
［実施例９］
実施例１において、（１）単量体（Ａ）の量を０．５６ｍＬから０．４３ｍＬ（４．２ｘ１０−３ｍｏｌ）に変更したこと、（２）単量体（Ｂ）を東京化成工業社製２，２−ビス（４−ヒドロキシフェニル）ヘキサフルオロプロパン１．７０ｇ（４．２ｘ１０−３ｍｏｌ）に変更したこと、（３）金属塩をアルドリッチ社製のトリフルオロメタンスルホン酸アルミニウム０．０５ｇに変更したこと、（４）重合溶媒をアルドリッチ社製のプロピレンカーボネート１７ｍＬに変更したこと、（５）反応温度を９０℃から８０℃に変更したこと、（６）反応時間を７時間から２０時間としたこと以外は実施例１と同様に行い、乾燥された生成物０．３８ｇを得た。
乾燥された生成物を１Ｈ−ＮＭＲ測定し、共重合体主鎖のエーテル結合の酸素原子に隣接する炭素原子に結合する水素原子のシグナルを４．０−５．１ｐｐｍの位置に、単量体（Ｂ）のベンゼン環に結合する水素原子のシグナルを６．４−７．４ｐｐｍの位置に、単量体（Ａ）に由来する２，５−ビシクロ〔２．２．１〕ヘプチレン構造に帰属される複数のピークを１．０−２．８ｐｐｍの位置に、それぞれ観測した。これらに基づいて、乾燥された生成物は、ビシクロ〔２．２．１〕ヘプタ−２，５−ジエンと２，２−ビス（４−ヒドロキシフェニル）ヘキサフルオロプロパンの共重合体であるポリ［オキシ−２，５−ビシクロ〔２．２．１〕ヘプチレン−オキシ−ヘキサフルオロプロパン−２，２−ビス（１，４−フェニレン）］であると結論された。該共重合体にはＧＰＣ測定によって単峰性のピークが観測され、数平均分子量（Ｍｎ）、重量平均分子量（Ｍｗ）および分子量分布（Ｍｗ／Ｍｎ）は、ポリスチレン基準でそれぞれ６．３４×１０３、８．１０×１０３および１．２８であった。
【産業上の利用可能性】
【０１１２】
本発明のポリエーテル高分子は、主鎖に環状構造を有するので、例えば高屈折率材料やイオン伝導性材料として用いることができる。特に、その優れた疎水性を生かして、高い親水性を有するポリオキシエチレンやポリオキシプロピレンとは異なる分野で利用することができる。